(57)【特許請求の範囲】
【請求項１】
フィブリル化された芳香族ポリアミドパルプと、前記芳香族ポリアミドパルプに融着されたフッ素樹脂と、炭素系導電性物質とを含んで成り、
嵩密度が０．２〜０．７ｇ／ｃｍ３、平均細孔径が０．１〜２０μｍ、通気度が３ｍｌ／ｍｉｎ．・ｃｍ２以上であることを特徴とする導電シート。
【請求項２】
前記炭素系導電性物質が、
炭素繊維、カーボンブラック、黒鉛粒子、カーボンナノチューブ、カーボンミルドファイバー、カーボンナノファイバー、カーボンナノホーン
から成る群から選択される１又は２種以上である請求項１に記載の導電シート。
【請求項３】
面間電気抵抗値が６５００ｍΩ／ｃｍ２以下、且つ水の静止接触角が１２０度以上である請求項１に記載の導電シート。
【請求項４】
フィブリル化された芳香族ポリアミドパルプと、
前記芳香族ポリアミドパルプに沈着されたフッ素樹脂と、
炭素系導電物質と、
を含むスラリーを調製し、
前記スラリーを抄造して導電シート前駆体を得、
前記導電シート前駆体を空気中において、温度１２０〜２５０℃、接圧０．１〜５０ＭＰａで１〜３００分間熱プレスした後、２００〜５００℃の不活性ガス中で焼成することを特徴とする請求項１に記載の導電シートの製造方法。
【請求項５】
フィブリル化された芳香族ポリアミドパルプと、
前記芳香族ポリアミドパルプに沈着されたフッ素樹脂と、
炭素系導電物質と、
不活性雰囲気下での分解温度が後で実施する焼成工程の焼成温度より３０℃以上低い物質と、
を含むスラリーを調製し、
前記スラリーを抄造して導電シート前駆体を得、
前記導電シート前駆体を空気中において、温度１２０〜２５０℃、接圧０．１〜５０ＭＰａで１〜３００分間熱プレスした後、２００〜５００℃の不活性ガス中で焼成することを特徴とする請求項１に記載の導電シートの製造方法。
【請求項６】
フィブリル化された芳香族ポリアミドパルプと、前記芳香族ポリアミドパルプに融着されたフッ素樹脂と、炭素系導電性物質とを含む嵩密度が０．２〜０．７ｇ／ｃｍ３、平均細孔径が０．１〜２０μｍ、通気度が３ｍｌ／ｍｉｎ．・ｃｍ２以上である導電シートであって、
前記導電シートの第一の面の水の静止接触角は、第一の面の反対面である第二の面の水の静止接触角よりも大きく、第一の面の水の静止接触角と、第二の面の水の静止接触角との差が２０〜１８０度であることを特徴とする導電シート。
【請求項７】
第一の面の水の静止接触角が、１００〜１５０度である請求項６に記載の導電シート。
【請求項８】
第二の面の水の静止接触角が、５０〜１３０度である請求項６に記載の導電シート。
【請求項９】
前記炭素系導電性物質が、
炭素繊維、カーボンブラック、黒鉛粒子、カーボンナノチューブ、カーボンミルドファイバー、カーボンナノファイバー、カーボンナノホーン、グラフェン
から成る群から選択される１又は２種以上である請求項６に記載の導電シート。
【請求項１０】
面間電気抵抗値が３０００ｍΩ／ｃｍ２以下である請求項６に記載の導電シート。
【請求項１１】
厚み方向に２層以上の層構造を有する導電シートであって、
前記導電シートの一方の最外層に、フィブリル化された芳香族ポリアミドパルプを１２．５〜５０質量％、フッ素樹脂を１２．５〜５０質量％、炭素系導電性物質を０〜７５質量％含んで成る第一の面を形成する層を有し、
前記導電シートの他方の最外層に、フィブリル化された芳香族ポリアミドパルプを０〜３３質量％、フッ素樹脂を０〜３３質量％、炭素系導電性物質を３４〜１００質量％含んで成る第二の面を形成する層を有し、
かつ第一の面を形成する層のフッ素樹脂の含有率が、第二の面を形成する層のフッ素樹脂の含有率よりも高い請求項６に記載の導電シート。
【請求項１２】
フィブリル化された芳香族ポリアミドパルプ１２．５〜５０質量％と、炭素系導電性物質０〜７５質量％と、フッ素樹脂１２．５〜５０質量％とを含み、前記芳香族ポリアミドパルプに前記フッ素樹脂が沈着してなるスラリーＩと、
炭素系導電性物質を含み、フッ素樹脂を含まない又はフッ素樹脂の含有率がスラリーＩにおけるフッ素樹脂の含有率よりも小さいスラリーＩＩと、
を調製し、
スラリーＩとスラリーＩＩとを多層抄きして導電シート前駆体を得、
前記導電シート前駆体を、空気中において、温度１２０〜２５０℃、接圧０．１〜１００ＭＰａで１〜３００分間熱プレスした後、２００〜５００℃の不活性ガス中で焼成する請求項６に記載の導電シートの製造方法。
【請求項１３】
フィブリル化された芳香族ポリアミドパルプと、前記芳香族ポリアミドパルプに融着されたフッ素樹脂と、炭素系導電性物質とを含む嵩密度が０．２〜０．７ｇ／ｃｍ３、平均細孔径が０．１〜２０μｍ、通気度が３ｍｌ／ｍｉｎ．・ｃｍ２以上である導電シートであって、
前記導電シートの第一の面の水の注入圧力は、第一の面の反対面である第二の面の水の注入圧力よりも小さく、第一の面の水の注入圧力と、第二の面の水の注入圧力との差が２０〜５０ｋＰａであることを特徴とする導電シート。
【請求項１４】
前記第一の面の水の注入圧力が、１ｋＰａ以上である請求項１３に記載の導電シート。
【請求項１５】
前記第二の面の水の注入圧力が、２０〜５０ｋＰａである請求項１３に記載の導電シート。
【請求項１６】
前記炭素系導電性物質が、黒鉛粒子、カーボンブラック、カーボンナノチューブ、炭素繊維、カーボンミルドファイバー、カーボンナノファイバー、カーボンナノホーン、グラフェンから成る群から選択される請求項１３に記載の導電シート。
【請求項１７】
面間電気抵抗値が３０００ｍΩ／ｃｍ２以下である請求項１３に記載の導電シート。
【請求項１８】
厚み方向に２層以上の層構造を有する導電シートであって、
前記導電シートの一方の最外層に、フィブリル化された芳香族ポリアミドパルプを０〜４５質量％、フッ素樹脂を１〜４５質量％、炭素系導電性物質を１０〜９９質量％含んで成る第一の面を形成する層を有し、
前記導電シートの他方の最外層に、フィブリル化された芳香族ポリアミドパルプを０〜３０質量％、フッ素樹脂を１０〜５０質量％、炭素系導電性物質を２０〜９０質量％含んで成る第二の面を形成する層を有する請求項１３に記載の導電シート。
【請求項１９】
第二の面を形成する層のフッ素樹脂の含有率が、第一の面を形成する層のフッ素樹脂の含有率よりも高い請求項１８に記載の導電シート。
【請求項２０】
第二の面を形成する層の炭素系導電性物質の含有率が、第一の面を形成する層の炭素系導電性物質の含有率よりも高い請求項１８に記載の導電シート。
【請求項２１】
第一の面を形成する層の炭素系導電性物質と、第二の面を形成する層の炭素系導電性物質とが異なる物質である請求項１８に記載の導電シート。
【請求項２２】
フィブリル化された芳香族ポリアミドパルプ０〜４５質量％と、フッ素樹脂１〜４５質量％と、炭素系導電性物質１０〜９９質量％とを含んで成るスラリ
ーＩと、
フィブリル化された芳香族ポリアミドパルプ０〜３０質量％と、フッ素樹脂１０〜５０質量％と、炭素系導電性物質２０〜９０質量％とを含んで成るスラリーＩＩと、
を調製し、
スラリーＩとスラリーＩＩとを多層抄きして導電シート前駆体を得、
前記導電シート前駆体を、空気中において、温度１２０〜２５０℃、接圧０．１〜１００ＭＰａで１〜３００分間熱プレスした後、２００〜５００℃の不活性ガス中で焼成する請求項１３に記載の導電シートの製造方法。
【請求項２３】
請求項１、請求項６、請求項１３の何れかに記載の導電シートを用いる電極材。
【請求項２４】
請求項１、請求項６、請求項１３の何れかに記載の導電シートを用いる電極材と、電解質膜とが積層される燃料電池。
【請求項２５】
請求項６又は請求項１３に記載の導電シートを用いる電極材と、電解質膜とが積層される燃料電池であって、前記電極材は、前記導電シートの第二の面が、前記電解質膜に向けて積層されてなる燃料電池。
【発明の詳細な説明】
【技術分野】
【０００１】
本発明は、導電シート及びその製造方法に関する。さらに詳述すれば、フッ素樹脂と導電物質とを含む導電シート及びその製造方法に関する。本発明の導電シートは、電極材、特に燃料電池用電極材に有用である。
【背景技術】
【０００２】
燃料電池は使用される電解質の種類によって、溶融炭酸塩型燃料電池（ＭＣＦＣ）、固体酸化物型燃料電池（ＳＯＦＣ）、リン酸型燃料電池（ＰＡＦＣ）、固体高分子型燃料電池（ＰＥＦＣ）の４種類に分類される。最近は、酵素や微生物を触媒とする燃料電池（バイオ電池）の開発が進められている。【０００３】
固体高分子型燃料電池を構成する単電池は、薄板状の高分子電解質膜の両面にそれぞれ触媒層を備えるガス拡散電極を積重してなる。なお、触媒層を備えるガス拡散電極を膜‐電極接合体（以下、「ＭＥＡ」ともいう）と呼ぶ。固体高分子燃料電池は、セパレータを介して前記単電池が複数積層されるスタック構造を有する。上記高分子電解質膜は、水素イオン（プロトン）を選択的に透過させるものである。上記触媒層は、白金等から成る貴金属系触媒を担持する炭素微粒子を主成分とするものである。上記ガス拡散電極には、触媒層に燃料ガスや空気を導くとともに生成ガスや過剰ガスを排出するガス拡散性能と、発生した電流を損失なく外部に取り出す高い導電性と、生成するプロトンに起因する強酸性雰囲気に対する耐性が要求される。【０００４】
このガス拡散電極の材料には、機械的特性、耐酸性及び導電性に優れ、軽量であるという理由から、炭素繊維クロスや炭素繊維フェルト、炭素繊維ペーパー等の炭素繊維シートが用いられることが多い。【０００５】
炭素繊維シートの製造方法としては、以下の方法が例示される。フィラメント糸やステーブル糸、カットファイバー等の炭素繊維を、製織や抄紙等によりシート加工することにより、炭素繊維シートを製造する方法がある。また、炭素繊維の前駆体繊維である耐炎化繊維を予めシート加工し、このシートを１０００℃以上で焼成することにより、炭素繊維シートを製造する方法がある（例えば、特許文献１）。さらには、炭素繊維と抄造用バインダーとを混合してシートを抄造し、得られたシートにフェノール等の熱硬化性樹脂を含浸させて硬化させた後、１０００℃以上の温度で焼成することにより、炭素繊維シートを製造する方法がある（例えば、特許文献２）。【０００６】
ガス拡散電極には、発電反応により発生する生成水をセパレータに排出する機能を有していることが要求される。その理由は、生成水がＭＥＡ内に滞留すると、触媒層への燃料ガスの供給が阻害されるからである（以下、この現象を「フラッディング」ともいう）。発電反応による生成水の排出を促進してフラッディングを抑制するために、ガス拡散電極を構成する炭素繊維シートには撥水性が付与されているのが一般的である。炭素繊維シートに撥水性を付与する方法としては、炭素繊維シートなどの導電シートにポリテトラフルオロエチレン（ＰＴＦＥ）やポリフッ化ビニリデン（ＰＶＤＦ）などの撥水性物質を含浸させ、２００〜５００℃で焼結処理する方法が一般的である（例えば、特許文献３）。【０００７】
ガス拡散電極は、触媒層に燃料ガスを均一に拡散させる機能や、ＭＥＡ内の湿潤性をコントロールする機能が要求される。燃料ガスが触媒層に均一に拡散されると、燃料ガスと触媒層との反応面積が増加する。また、ＭＥＡ内の湿潤性がコントロールされると、高分子電解質膜の乾燥が抑制され、高分子電解質膜の電気抵抗が低下する。その結果、このガス拡散電極を用いて構成する燃料電池は、高電圧を発生させることができる。【０００８】
ガス拡散電極に燃料ガスを均一に拡散させる機能を付与するために、炭素繊維シートの表面上に微多孔質層（Ｍｉｃｒｏ  Ｐｏｒｏｕｓ  Ｌａｙｅｒ（ＭＰＬ））を設けることが一般的である。このＭＰＬは、カーボンブラック等の炭素質粒子とフッ素系樹脂とから構成されており、平均径が数μｍ程度の孔を有する。ＭＰＬを有する炭素繊維シートは、ＭＰＬを有しない炭素繊維シートと比べて、ガスを均一に拡散させることができる。また、ＭＰＬを有する炭素繊維シートは、水分が保持されるため、湿潤性のコントロールが可能である。ＭＰＬは、炭素質粒子とフッ素系樹脂とを適度な濃度で含むスラリーを、スプレーやナイフコートする方法等により形成される。塗工方法は、炭素繊維シートの表面に塗工して形成するのが一般的である（例えば、特許文献４）。【０００９】
上述のように、固体高分子型燃料電池用のガス拡散電極は、炭素繊維シートに撥水加工を行い、次いでＭＰＬを形成することにより製造される撥水性の導電シートが使用されるのが一般的である。【００１０】
上記の撥水性導電シートは、固体高分子型燃料電池だけでなく、バイオ燃料電池や空気亜鉛電池等の燃料ガスや燃料液体の拡散性と排水性との両立が求められる燃料電池用の電極材として広く利用されている。【００１１】
しかし、この撥水性導電シートは、先に示したように、多くの工程を経て製造されるため、生産効率が悪い。その結果、このシートが電極材として使用される燃料電池は高価である。これらの問題に対し、種々の提案がされている。【００１２】
特許文献５には、フッ素樹脂とカーボンブラック等の炭素材料が分散してなるスラリーに、ポリアリレート不織布から成る基材を浸漬後、乾燥させる燃料電池用電極材の製造方法が記載されている。【００１３】
特許文献６には、ガラス繊維不織布から成る基材に、アクリル樹脂や酢酸ビニル樹脂を付着させ、次いでＰＶＤＦやＰＴＦＥと炭素粒子とを溶媒に加えた導電性ペーストを被着させて乾燥させる燃料電池用電極材の製造方法が記載されている。【００１４】
特許文献５、６に記載される製造方法は、従来の方法に比べて生産効率は良い。しかし、基材となるポリアリレート不織布及びガラス繊維不織布の導電性が低いため、この電極材を用いて構成する燃料電池は、内部抵抗が高い。その結果、高い電池性能が得られない。【００１５】
また、導電性を有し、かつ生産性の高い燃料電池用電極材として、種々の提案がされている（例えば、特許文献７、特許文献８）。【００１６】
特許文献７には、金属メッシュに貴金属コートを施すことによって金属メッシュの耐酸性を高めた燃料電池用電極材が記載されている。しかし、コートに用いる貴金属材料は高価であるため、燃料電池は高価格になる。貴金属コートが施されていない金属メッシュは、腐蝕に伴って溶出する金属イオンが電解質膜を劣化させる。そのため、金属メッシュは貴金属コートを施す等の耐酸処理が施されている必要がある。【００１７】
特許文献８では、ガラス繊維等の無機繊維や有機繊維から成る織布や不織布、又は金属メッシュからなる基材シートに、炭素繊維、炭素微粒子及び樹脂を付着させて製造する燃料電池用電極材が記載されている。この電極材は、炭素繊維間に炭素微粒子が介在しているため、特許文献５や特許文献６に記載された電極材に比べて導電性が高い。しかし、導電性の高い電極材を製造するには、充分な量の炭素繊維及び炭素微粒子が基材シートの内部に含浸されている必要がある。炭素繊維及び炭素微粒子の充分な量を基材シートの内部に含浸させるには、炭素繊維及び炭素微粒子が分散する希薄な樹脂溶液を基材シートに塗布して乾燥させることを所定の含浸量になるまで繰り返す。しかし、この方法は、樹脂溶液の塗布と乾燥を繰り返すため、生産効率が悪い。【００１８】
抄造で製造される撥水性を有するシートとして種々の提案がされている。抄造で製造されるシートは生産効率が良い。特許文献９には、芳香族ポリアミドとフッ素樹脂粒子とを水中に分散させて抄造する撥水性シートの製造方法が記載されている。この方法により得られるシートは、導電性を有していない。そのため、このシートを用いて構成する燃料電池は、電池性能が低い。【００１９】
燃料電池はその用途や発電方法により、様々な発電条件で用いられる。そのため、燃料電池を構成するガス拡散電極は、様々な発電条件において高性能が要求される。その中でも、特に低温加湿条件における高性能が要求される。【００２０】
炭素繊維シートを作製後、これに撥水加工を行い、さらにＭＰＬを形成して製造される撥水性導電シートがある（例えば、特許文献４）。この撥水性導電シートは、シート全体の撥水性が高過ぎる。そのため、特に低温加湿条件において、高分子膜が乾燥して電池性能が低下する（以下、この現象を「ドライアウト」ともいう）。ドライアウトを抑制するために撥水性を低くする場合には、フラッディングが発生し、電池性能が低下する。【００２１】
このように、様々な加湿条件、特に低温加湿条件において良好な性能を有するためには、燃料電池内部の水分管理が求められる。この問題に対し、種々の提案がされている（例えば、特許文献１０、１１）。【００２２】
特許文献１０には、撥水性の異なる導電性多孔質基材を積層する多孔質炭素電極基材の製造方法が記載されている。しかし、この方法は、先の特許文献３と同様に工程が煩雑であり、生産効率が悪い。また、層間につなぎ目があるため、接触抵抗が高くなり、電池性能が低い。また、層間に水が溜まり易いため、フラッディングによる性能低下が起こり易い。【００２３】
特許文献１１には、カーボン粉末と撥水性樹脂粉末とカーボンファイバーを通気性のあるシートにエアーによって吹きつけ、更にその上からカーボン粉末と撥水性樹脂粉末を吹き付けることで二層構造を作製するシートの製造方法が記載されている。しかし、この方法はシートにバインダーが含まれていないために、シートの強度が低く、取扱い性が悪い。そのため、セル組み立てが困難である。また、エアーによる吹きつけでは、カーボンファイバーの剛性が高いため、第1層となるカーボンファイバーを含むシートは嵩密度が低い。そのため、第２層の構成成分である炭素粉末と撥水性樹脂粉末とが第１層内に含浸される部分ができ、斑が大きくなり、電池性能が低い。また、厚みの薄いシートが作製できない。
【先行技術文献】
【特許文献】
【００２４】
【特許文献１】特開２００３−２６８６５１号公報（特許請求の範囲）
【特許文献２】特開２００１−１９６０８５号公報（特許請求の範囲）
【特許文献３】特開平６−２０３８５１号公報（特許請求の範囲）
【特許文献４】特開平７−２２０７３４号公報（特許請求の範囲）
【特許文献５】特開２００８−２１０７２５号公報（特許請求の範囲）
【特許文献６】特開２００８−２０４９４５号公報（特許請求の範囲）
【特許文献７】特開２００８−１０３１４２号公報（特許請求の範囲）
【特許文献８】特開２０１０−１５３２２２号公報（特許請求の範囲）
【特許文献９】特開平９−１８８７６７号公報（特許請求の範囲）
【特許文献１０】特開２００７−２２７００９号公報（特許請求の範囲）
【特許文献１１】特開２０１１−１０８４３８号公報（特許請求の範囲）
【発明の開示】
【発明が解決しようとする課題】
【００２５】
本発明の第一の目的は、上記従来技術の問題点を解決し、抄造により製造することが可能で、且つ燃料電池用電極材に適した撥水性の導電シート及びその製造方法を提供することである。【００２６】
本発明の第二の目的は、燃料電池において、発電反応により生成される水を十分に排出する撥水性と、高分子電解質膜のドライアウトを防止する保水性とを備える導電シート及びその製造方法を提供することである。【００２７】
本発明の第三の目的は、燃料電池において発電反応により生成される水を十分に排出する排水性と、電解質膜のドライアウトを防止するためにガス拡散層（ＧＤＬ）への水の浸透を抑制する遮水性とを備える導電シート及びその製造方法を提供することである。
【課題を解決するための手段】
【００２８】
本発明者らは、芳香族ポリアミドパルプとフッ素樹脂粒子と炭素系導電物質とを原料とするスラリー中で、フッ素樹脂粒子を芳香族ポリアミドパルプに沈着させた後、このスラリーを抄造して導電シート前駆体を得た。その後、この導電シート前駆体を所定条件で熱プレスし、次いでこのシートを所定の温度で焼成した。これにより、撥水性が付与された導電シートが得られることを見出し、本発明を完成するに至った。【００２９】
また、シートの焼成温度で分解する物質をスラリーに含ませると、通気性及び排水性が極めて高い導電シートが得られることも見出し、本発明を完成するに至った。【００３０】
さらに、本発明者らは、芳香族ポリアミドパルプとフッ素樹脂粒子と炭素系導電性物質とを原料とし、フッ素樹脂の含有率が異なる２種類以上のスラリーを多層抄きして、導電シート前駆体を得た。この導電シート前駆体を、所定の条件で熱処理することにより、表裏面の撥水性又は表裏面の遮水性が異なる導電シートが得られることも見出し、本発明を完成するに至った。【００３１】
上記課題を解決する本発明は、以下に記載のものである。【００３２】
〔１〕
芳香族ポリアミドパルプと、前記芳香族ポリアミドパルプに融着されたフッ素樹脂と、炭素系導電性物質とを含んで成ることを特徴とする導電シート。【００３３】
〔２〕
前記炭素系導電性物質が、
炭素繊維、カーボンブラック、黒鉛粒子、カーボンナノチューブ、カーボンミルドファイバー、カーボンナノファイバー、カーボンナノホーン
から成る群から選択される１又は２種以上である〔１〕に記載の導電シート。【００３４】
〔３〕
面間電気抵抗値が６５００ｍΩ／ｃｍ２以下、且つ水の静止接触角が１２０度以上である〔１〕に記載の導電シート。【００３５】
〔４〕
芳香族ポリアミドパルプと
前記芳香族ポリアミドパルプに沈着されたフッ素樹脂と
炭素系導電物質と、
を含むスラリーを調製し、
前記スラリーを抄造して導電シート前駆体を得、
前記導電シート前駆体を空気中において、温度１２０〜２５０℃、接圧０．１〜５０ＭＰａで１〜３００分間熱プレスした後、２００〜５００℃の不活性ガス中で焼成することを特徴とする〔１〕に記載の導電シートの製造方法。【００３６】
〔５〕
芳香族ポリアミドパルプと
前記芳香族ポリアミドパルプに沈着されたフッ素樹脂と
炭素系導電物質と、
不活性雰囲気下での分解温度が後で実施する焼成工程の焼成温度より３０℃以上低い物質と、を含むスラリーを調製し、
前記スラリーを抄造して導電シート前駆体を得、
前記導電シート前駆体を空気中において、温度１２０〜２５０℃、接圧０．１〜５０ＭＰａで１〜３００分間熱プレスした後、２００〜５００℃の不活性ガス中で焼成することを特徴とする〔１〕に記載の導電シートの製造方法。【００３７】
上記〔１〕〜〔５〕の発明を基になされたのが、以下に記載する〔６〕〜〔２５〕の発明である。【００３８】
〔６〕
芳香族ポリアミドパルプと、前記芳香族ポリアミドパルプに融着されたフッ素樹脂と、炭素系導電性物質とを含む導電シートであって、
前記導電シートの第一の面の水の静止接触角は、第一の面の反対面である第二の面の水の静止接触角よりも大きく、第一の面の水の静止接触角と、第二の面の水の静止接触角との差が２０〜１８０度であることを特徴とする導電シート。【００３９】
〔７〕
第一の面の水の静止接触角が、１００〜１５０度である〔６〕に記載の導電シート。【００４０】
〔８〕
第二の面の水の静止接触角が、５０〜１３０度である〔６〕に記載の導電シート。【００４１】
〔９〕
前記炭素系導電性物質が、
炭素繊維、カーボンブラック、黒鉛粒子、カーボンナノチューブ、カーボンミルドファイバー、カーボンナノファイバー、カーボンナノホーン、グラフェン
から成る群から選択される１又は２種以上である〔６〕に記載の導電シート。【００４２】
〔１０〕
面間電気抵抗値が３０００ｍΩ／ｃｍ２以下である〔６〕に記載の導電シート。【００４３】
〔１１〕
厚み方向に２層以上の層構造を有する導電シートであって、
前記導電シートの一方の最外層に、芳香族ポリアミドパルプを１２．５〜５０質量％、フッ素樹脂を１２．５〜５０質量％、炭素系導電性物質を０〜７５質量％含んで成る第一の面を形成する層を有し、
前記導電シートの他方の最外層に、芳香族ポリアミドパルプを０〜３３質量％、フッ素樹脂を０〜３３質量％、炭素系導電性物質を３４〜１００質量％含んで成る第二の面を形成する層を有し、
かつ第一の面を形成する層のフッ素樹脂の含有率が、第二の面を形成する層のフッ素樹脂の含有率よりも高い〔６〕に記載の導電シート。【００４４】
〔１２〕
芳香族ポリアミドパルプ１２．５〜５０質量％と、炭素系導電性物質０〜７５質量％と、フッ素樹脂１２．５〜５０質量％とを含み、前記芳香族ポリアミドパルプに前記フッ素樹脂が沈着してなるスラリーＩと、
炭素系導電性物質を含み、フッ素樹脂を含まない又はフッ素樹脂の含有率がスラリーＩにおけるフッ素樹脂の含有率よりも小さいスラリーＩＩと、
を調製し、
スラリーＩとスラリーＩＩとを多層抄きして導電シート前駆体を得、
前記導電シート前駆体を、空気中において、温度１２０〜２５０℃、接圧０．１〜１００ＭＰａで１〜３００分間熱プレスした後、２００〜５００℃の不活性ガス中で焼成する〔６〕に記載の導電シートの製造方法。【００４５】
〔１３〕
芳香族ポリアミドパルプと、前記芳香族ポリアミドパルプに融着されたフッ素樹脂と、炭素系導電性物質とを含む導電シートであって、
前記導電シートの第一の面の水の注入圧力は、第一の面の反対面である第二の面の水の注入圧力よりも小さく、第一の面の水の注入圧力と、第二の面の水の注入圧力との差が２０〜５０ｋＰａであることを特徴とする導電シート。【００４６】
〔１４〕
前記第一の面の水の注入圧力が、１ｋＰａ以上である〔１３〕に記載の導電シート。【００４７】
〔１５〕
前記第二の面の水の注入圧力が、２０〜５０ｋＰａである〔１３〕に記載の導電シート。【００４８】
〔１６〕
前記炭素系導電性物質が、黒鉛粒子、カーボンブラック、カーボンナノチューブ、炭素繊維、カーボンミルドファイバー、カーボンナノファイバー、カーボンナノホーン、グラフェンから成る群から選択される〔１３〕に記載の導電シート。【００４９】
〔１７〕
面間電気抵抗値が３０００ｍΩ/ｃｍ２以下である〔１３〕に記載の導電シート。【００５０】
〔１８〕
厚み方向に２層以上の層構造を有する導電シートであって、
前記導電シートの一方の最外層に、芳香族ポリアミドパルプを０〜４５質量％、フッ素樹脂を１〜４５質量％、炭素系導電性物質を１０〜９９質量％含んで成る第一の面を形成する層を有し、
前記導電シートの他方の最外層に、芳香族ポリアミドパルプを０〜３０質量％、フッ素樹脂を１０〜５０質量％、炭素系導電性物質を２０〜９０質量％含んで成る第二の面を形成する層を有する〔１３〕に記載の導電シート。【００５１】
〔１９〕
第二の面を形成する層のフッ素樹脂の含有率が、第一の面を形成する層のフッ素樹脂の含有率よりも高い〔１８〕に記載の導電シート。【００５２】
〔２０〕
第二の面を形成する層の炭素系導電性物質の含有率が、第一の面を形成する層の炭素系導電性物質の含有率よりも高い〔１８〕に記載の導電シート。【００５３】
〔２１〕
第一の面を形成する層の炭素系導電性物質と、第二の面を形成する層の炭素系導電性物質とが異なる物質である〔１８〕に記載の導電シート。【００５４】
〔２２〕
芳香族ポリアミドパルプ０〜４５質量％と、フッ素樹脂１〜４５質量％と、炭素系導電性物質１０〜９９質量％とを含んで成るスラリーＩと、
芳香族ポリアミドパルプ０〜３０質量％と、フッ素樹脂１０〜５０質量％と、炭素系導電性物質２０〜９０質量％とを含んで成るスラリーＩＩと、
を調製し、
スラリーＩとスラリーＩＩとを多層抄きして導電シート前駆体を得、
前記導電シート前駆体を、空気中において、温度１２０〜２５０℃、接圧０．１〜１００ＭＰａで１〜３００分間熱プレスした後、２００〜５００℃の不活性ガス中で焼成する〔１３〕に記載の導電シートの製造方法。【００５５】
〔２３〕
〔１〕、〔６〕又は〔１３〕の何れかに記載の導電シートを用いる電極材。       【００５６】
〔２４〕
〔１〕、〔６〕又は〔１３〕の何れかに記載の導電シートを用いる電極材と、電解質膜とが積層される燃料電池。【００５７】
〔２５〕
〔６〕又は〔１３〕に記載の導電シートを用いる電極材と、電解質膜とが積層される燃料電池であって、前記電極材は、前記導電シートの第二の面が、前記電解質膜に向けて積層されてなる燃料電池。
【発明の効果】
【００５８】
本発明の第１実施形態の導電シートは、導電性とガス拡散性を有しており、燃料電池の電極材として好適に用いることができる。さらに、このシートは撥水性を有しているため、これを用いて構成する電極は排水性が優れる。【００５９】
本発明の第２実施形態の導電シートは、撥水性と保水性とを備える。そのため、ＭＥＡの適切な水分管理を行うことができる。この導電シートを電極材として用いる燃料電池は、特に低温加湿条件下において、良好な電池性能を発揮する。【００６０】
本発明の第３実施形態の導電シートは、水の注入圧力が表裏面で異なる。水の注入圧力が高い面を電解質膜に向けて積層すると、電解質膜からＧＤＬに反応水が浸透することを抑制できる。そのため、電解質膜の適切な水分管理を行うことができ、特に低温加湿条件下で電解質膜のドライアウトを防止できる。したがって、燃料電池電極材用の導電シートとして好適であり、なかでも固体高分子型燃料電池電極材用の導電シートとして好適である。本発明の導電シートは、抄造法により一体として製造されるため、生産性が高い。
【図面の簡単な説明】
【００６１】
【図１】本発明の第２及び第３実施形態の導電シートの一例を示す側面図である。
【図２】本発明の第２及び第３実施形態の導電シートの他の例を示す側面図である。
【図３】フィブリル化させた芳香族ポリアミドパルプを示す図面代用写真である。
【図４】パームポロメーターを用いて水の注入圧力を測定した一例を示すグラフである。
【符号の説明】
【００６２】
１００・・・導電シート
１２・・・第一の面
１４・・・第二の面
２２・・・第一の面を形成する層
２４・・・第二の面を形成する層
２６・・・中間層
２・・・フィブリル化させた芳香族ポリアミドパルプ
４・・・幹部
６・・・フィブリル部
【発明を実施するための形態】
【００６３】
〔第１実施形態〕
本発明の第１実施形態を以下に説明する。
【００６４】
（導電シート）
本発明の第１実施形態の導電シート（以下、「本導電シート」ともいう）は、芳香族ポリアミドパルプとフッ素樹脂と炭素系導電性物質とを含んで構成される。芳香族ポリアミドパルプの繊維表面には、フッ素樹脂が融着されている。このフッ素樹脂により、本導電シートは撥水性が付与されている。芳香族ポリアミドパルプの繊維同士の間には、炭素系導電物質が分散されている。この炭素系導電物質により、本導電シートはシートの厚さ方向に導電性が付与されている。
【００６５】
本導電シートの厚さは、５０〜５００μｍが好ましく、１００〜４００μｍが特に好ましい。厚さが５０μｍ未満の場合は、シートの強度が低く、取扱い難くなる。厚さが５００μｍを超える場合は、シートの厚さが不均一になり易い。
【００６６】
本導電シートの厚さは、シートの目付や、熱プレスの際の温度や圧力を調整することにより制御できる（後述）。
【００６７】
本導電シートの目付は、３０〜２００ｇ／ｍ２が好ましく、５０〜１５０ｇ／ｍ２がより好ましい。目付が３０ｇ／ｍ２未満の場合は、シート強力が低く、取扱い難くなる。目付が２００ｇ／ｍ２を超える場合は、所期の厚さのシートを得られ難い。
【００６８】
本導電シートの嵩密度は、０．２〜０．７ｇ／ｃｍ３が好ましい。嵩密度が０．２ｇ／ｃｍ３未満の場合は、シート強力が低く、取扱い難くなる。嵩密度が０．７ｇ／ｃｍ３を超える場合は、シートの厚さが不均一になり易い。
【００６９】
本導電シート内には、芳香族ポリアミドパルプ、フッ素樹脂、炭素系導電物質等の間の空隙で形成される細孔を有する。さらに、後述する消失物質に起因する空隙を有する。
【００７０】
本導電シートの平均細孔径は、０．１〜２０μｍが好ましく、０．１〜１０μｍがより好ましい。平均細孔径が０．１μｍ未満の場合、シートの排水性が不十分である。このシートを用いて構成する電極は、発電時に生成水が滞留し易い。その結果、電池性能を低下させる。平均細孔径が２０μｍを超える場合、燃料ガス又は燃料液体の拡散性が悪く、電池性能を低下させる。
【００７１】
本導電シートの通気度は、３ｍｌ／ｍｉｎ．・ｃｍ２以上が好ましく、５ｍｌ／ｍｉｎ．・ｃｍ２以上であることがより好ましい。通気度が３ｍｌ／ｍｉｎ．・ｃｍ２未満の場合、燃料ガスや燃料液体の拡散性が悪く、電池性能を低下させる。
【００７２】
本導電シートの静止接触角は、１２０度以上であることが好ましい。
【００７３】
本導電シートの面間電気抵抗値は、６５００ｍΩ／ｃｍ２以下が好ましく、４０００ｍΩ／ｃｍ２以下が特に好ましい。面間電気抵抗が６５００ｍΩ／ｃｍ２を超える場合、電池性能を低下させる。このシートを電極材として用いて構成する燃料電池は、高い発電性能が得られ難い。
【００７４】
（芳香族ポリアミドパルプ）
本発明に用いられる芳香族ポリアミドパルプ（以下、「アラミドパルプ」ともいう）は、アミド結合の８５モル％以上が芳香族ジアミン成分と芳香族ジカルボン酸成分との脱水縮合により形成されるアミド結合を有する芳香族ポリアミドパルプである。
【００７５】
本発明に用いられるアラミドパルプは、繊維が高度にフィブリル化されていることが好ましい。図３は、フィブリル化されたアラミドパルプを示す図面代用写真である。図３中、２はフィブリル化されたアラミドパルプである。芳香族ポリアミドパルプ２は、幹部４と、幹部４から繊維をフィブリル化させたフィブリル部６とからなる。幹部４は、繊維径が３〜７０μｍ、長さが１〜５００ｍｍである。フィブリル部６の繊維径は、０．０１〜２μｍである。
【００７６】
アラミドとしては、ポリパラフェニレンテレフタルアミド、コポリパラフェニレン−３，４’オキシジフェニレン−テレフタルアミド、ポリメタフェニレンイソフタルアミド、ポリパラベンズアミド、ポリ−４，４’−ジアミノベンズアニリド、ポリパラフェニレン−２，６−ナフタリックアミド、コポリパラフェニレン／４，４’−（３，３’−ジメチルビフェニレン）テレフタルアミド、ポリオルソフェニレンテレフタルアミド、ポリパラフェニレンフタルアミド、ポリメタフェニレンイソフタルアミドが例示される。
【００７７】
フィブリル化とは、繊維の表面に微小短繊維をランダムに形成させる方法をいう。本発明において、アラミドパルプのフィブリル化は公知の方法で行われる。例えば、特公昭３５−１１８５１号公報、特公昭３７−５７３２号公報などに記載される有機高分子重合体溶液に沈澱剤を加え、剪断力の生ずる系で混合することによって行われる。また、特公昭５９−６０３号公報に記載される光学的異方性を示す高分子重合体溶液から形成した分子配向性を有する成形物に、叩解等の機械的剪断力を与えて、ランダムに微小単繊維を付与させることによって行われる。
【００７８】
本発明に使用されるアラミドパルプの平均繊維長は０．１〜１００ｍｍが好ましく、０．５〜１０ｍｍがさらに好ましく、０．５〜５ｍｍが特に好ましい。
【００７９】
フィブリル化の指標としてはＢＥＴ比表面積が用いられる。アラミドパルプのＢＥＴ比表面積は３〜２５ｍ２／ｇが好ましく、５〜２０ｍ２／ｇが特に好ましく、９〜１６ｍ２／ｇがさらに好ましい。アラミドパルプのＢＥＴ比表面積が３ｍ２／ｇ未満である場合は、パルプ同士の絡み合いが十分に起こらない。そのため、得られるシートの機械的強度は低い。さらに、パルプ表面にフッ素樹脂粒子を沈着させる（後述）ことが困難となる。アラミドパルプのＢＥＴ比表面積が２５ｍ２／ｇを超える場合は、シートの抄造時における濾水性が低くなる。その結果、シートの抄造に長時間を要し、製造コストを上昇させる。
【００８０】
（フッ素樹脂）
本発明で用いられるフッ素樹脂としては、四フッ化エチレン樹脂（以下、「ＰＴＦＥ」と略記する）、パーフルオロ−アルコキシ樹脂（以下、「ＰＦＡ」と略記する）、四フッ化エチレン−六フッ化プロピレン共重合体樹脂（以下、「ＦＥＰ」と略記する）、四フッ化エチレン−エチレン共重合体樹脂（以下、「ＥＴＦＥ」と略記する）、フッ化ビニリデン樹脂（以下、「ＰＶＤＦ」と略記する）、三フッ化塩化エチレン（以下、「ＰＣＴＦＥ」と略記する）が例示される。ＰＴＦＥは耐熱性及び摺動特性に優れるため、特に好ましい。
【００８１】
フッ素樹脂粒子の平均粒径は０．０１〜１０μｍが好ましく、０．１〜１μｍが特に好ましい。平均粒径が０．０１μｍ未満である場合、フッ素樹脂粒子はアラミドパルプ表面に沈着し難い。一方、平均粒径が１０μｍを超える場合、フッ素樹脂粒子の安定な分散液を調製し難い。その結果、シート中でフッ素樹脂が偏在し易い。
【００８２】
（炭素系導電物質）
本発明で用いられる炭素系導電物質は、炭素含有率が９４質量％以上であって、比抵抗が１００Ω・ｃｍ以下の物質である。この炭素系導電物質としては、炭素繊維、カーボンブラック、黒鉛粒子、カーボンナノチューブ、カーボンミルドファイバー、カーボンナノファイバー、カーボンナノホーンが例示される。これらは単独で用いても良いし、２種以上を併用しても良い。
【００８３】
炭素繊維、カーボンミルドファイバーとしては、ＰＡＮ系炭素繊維、ピッチ系炭素繊維、フェノール系炭素繊維が例示される。これらの中でも、ＰＡＮ系炭素繊維が特に好ましい。
【００８４】
炭素繊維、カーボンミルドファイバーを用いる場合、その繊維径は５〜２０μｍが好ましく、６〜１３μｍが特に好ましい。なお、扁平な断面の炭素繊維の場合、長径と短径との平均値を繊維径とする。繊維径が５μｍ未満の場合は、単繊維の強度が低いため、得られるシートの強力が不足し易い。また、シートから脱落した炭素繊維が人体に悪影響を及ぼす可能性がある。繊維径が２０μｍを超える場合は、シートを構成する炭素単繊維の外周の形状がシート表面に浮き上がる。その結果、シート表面に凹凸が形成されてシートの表面平滑性が悪化する。さらに、シート表面に形成される凹凸に起因して、シートの接触電気抵抗が大きくなる。そのため、電極材の用途に適さない。また、導電シート前駆体の焼成時に繊維強度が低下して炭素繊維微粉末が多量に発生する。
【００８５】
炭素繊維やカーボンミルドファイバーの平均綿長（カット長）は、２０ｍｍ以下が好ましい。平均綿長が２０ｍｍを超える場合は、繊維の均一分散性が低下して、得られるシートの強力が不足し易い。
【００８６】
炭素繊維やカーボンミルドファイバーの炭素含有率は９４質量％以上が好ましい。炭素含有率が９４質量％未満の場合は、シートの通電性が低下する。さらに、このシートを組み込んだ電池を長期間に亘って作動させると、シートが劣化し易くなる。
【００８７】
カーボンブラックとしては、アセチレンブラック、中空シェル状の構造を持つケッチェンブラック（登録商標）が例示される。特に、ケッチェンブラックが好ましい。
【００８８】
カーボンブラックの平均粒径は０．５〜２０μｍであることが好ましい。平均粒径が０．５μｍ未満の場合は、カーボンブラックの分散液を調製する際にカーボンブラックが凝集し易い。平均粒径が２０μｍを超える場合は、炭素系導電物質がシートの内層部まで入らない。そのため、得られるシートの導電性が低下する。
【００８９】
黒鉛粒子としては、鱗片状黒鉛、鱗状黒鉛、土状黒鉛、人造黒鉛、膨張黒鉛、膨張化黒鉛、葉片状黒鉛、塊状黒鉛、球状黒鉛が例示される。特に、形状が球状、鱗片状の黒鉛が好ましい。黒鉛粒子の平均粒径は０．０５〜３００μｍが好ましい。
【００９０】
（焼成温度以下で分解する物質）
焼成温度以下で分解する物質（以下、「消失物質」ともいう）は、不活性雰囲気下での分解温度が５００℃未満であり、後述の焼成温度以下で分解して消失する物質である。消失物質は、焼成温度により適宜選択される。抄造工程での歩留りが良好で且つ分解温度が低いパルプ形状若しくは繊維形状の有機物が好ましい。消失物質としては、木材パルプ、リンターパルプ等のセルロース系パルプが例示される。消失物質の形状は、長さ０．１〜１００ｍｍ、径が０．１〜５０μｍが好ましい。
【００９１】
この消失物質は、焼成工程において分解して消失し、本導電シート内に空隙を形成させる。消失物質を配合して本導電シートを製造する場合、得られる導電シートの通気度や排水性、ガス拡散性能は高くなる。
【００９２】
消失物質は、その分解温度が焼成温度よりも３０℃以上低い物質であることが好ましい。焼成温度と分解温度との差が３０℃未満の物質の場合、焼成工程において分解されなかった消失物質が、シート内に残存し易い。この場合は、シートの通気度や排水性、ガス拡散性を充分に高めることができない。
【００９３】
（本導電シートの製造方法）
本導電シートの製造方法は特に限定されない。例えば、以下の方法で製造できる。
【００９４】
先ず、芳香族ポリアミドパルプ（以下、「アラミドパルプ」ともいう）とフッ素樹脂粒子とが分散する液（以下、「アラミドパルプ−フッ素樹脂分散液」ともいう）を調製する。アラミドパルプ−フッ素樹脂分散液は、アラミドパルプの分散液とフッ素樹脂粒子の分散液とを各々調製し、これらの分散液を混合することによって調製される。また、フッ素樹脂粒子の分散液にアラミドパルプを添加して分散することによっても調製される。さらに、この逆であっても良い。これらの調製法の中で、最も好ましいのは、フッ素樹脂粒子の分散液にアラミドパルプを添加して分散する方法である。
【００９５】
アラミドパルプとフッ素樹脂との配合比率は、目的とする最終製品に応じて適宜選択される。アラミドパルプ／フッ素樹脂（質量比）として、１０／９０〜５０／５０の範囲であることが好ましく、２０／８０〜４０／６０の範囲であることが特に好ましい。アラミドパルプ／フッ素樹脂が１０／９０よりも低い場合、アラミドパルプによるシートの補強効果が不十分である。一方、アラミドパルプ／フッ素樹脂が５０／５０よりも高い場合、フッ素樹脂によるシートへの撥水性の付与が不十分である。
【００９６】
フッ素樹脂粒子の分散液は公知の方法によって調製することができる。例えば、界面活性剤の存在下、フッ素樹脂の原料モノマーをラジカル重合させることにより調製することができる。又は、市販のフッ素樹脂粒子の分散液をそのまま用いることもできる。市販のフッ素樹脂粒子の分散液としては、旭硝子株式会社製のＦｌｕｏｎ  ＰＴＦＥディスパージョンＡＤ９１１Ｌ（製品名）や、ダイキン工業株式会社製のポリフロン  ＰＴＦＥ  Ｄ−１Ｅ（製品名）が例示される。
【００９７】
分散媒としては水が好ましい。
【００９８】
フッ素樹脂粒子の分散液は、後工程で解分散される（後述）。イオン性の界面活性剤を用いて分散させたフッ素樹脂粒子の分散液は、ノニオン性の界面活性剤を用いて分散させたフッ素樹脂粒子の分散液よりも解分散させ易い。しかし、イオン性の界面活性剤を用いて分散させたフッ素樹脂粒子の分散液は、解分散させるとフッ素樹脂粒子の大きなフロックが形成され易い。フッ素樹脂粒子の大きなフロックが形成される場合は、均一にフッ素樹脂が含浸されたシートが得られ難い。一方、ノニオン性の界面活性剤を用いて分散させたフッ素樹脂粒子の分散液は解分散させ難い。しかし、解分散ができる場合は、細かなフッ素樹脂粒子をアラミドパルプの繊維表面に均一に沈着させることができる。この理由により、本発明においては、ノニオン性の界面活性剤を用いて分散させたフッ素樹脂粒子の分散液が好ましく用いられる。
【００９９】
アラミドパルプの分散方法も公知である。例えば、木質パルプを抄造する際に従来から用いられている分散方法をそのまま適用することができる。各種の離解機（パルパー）、ナイアガラビーター等の各種のビーター、又はシングルディスクリファイナー等の各種のリファイナーを用いてアラミドパルプを分散させることができる。
【０１００】
分散媒は水が好ましい。
【０１０１】
本発明においては、上記フッ素樹脂粒子の分散液と上記アラミドパルプの分散液とを混合することにより、アラミドパルプ−フッ素樹脂分散液を調製できる。アラミドパルプの分散液とフッ素樹脂の分散液を混合することにより、フッ素樹脂粒子が凝集してアラミドパルプの表面に沈着される。
【０１０２】
アラミドパルプ−フッ素樹脂分散液の調製方法は前記方法に限られない。例えば、種々の公知の方法を利用して、アラミドパルプとフッ素樹脂とを同時に媒体に分散させても良い。さらに、後述する炭素系導電物質を予め分散させた媒体を用いて、これらを分散させても良い。
【０１０３】
アラミドパルプ−フッ素樹脂分散液中のアラミドパルプやフッ素樹脂の濃度は特に制限されない。アラミドパルプ−フッ素樹脂分散液の流動性を損なわない範囲でできるだけ高い濃度とするのが製造コストの観点から好ましい。
【０１０４】
次に、このアラミドパルプの表面にフッ素樹脂粒子を効率よく凝集させるために、分散液に凝集剤を添加しもよい。凝集剤は、アラミドパルプ−フッ素樹脂分散液中のフッ素樹脂粒子を解分散させる。アラミドパルプ−フッ素樹脂分散液中に凝集剤を添加することにより、フッ素樹脂粒子は解分散されて凝集し、アラミドパルプの繊維表面に粒子状に沈着されやすくなる。凝集剤の種類や添加量は、フッ素樹脂粒子の分散に用いられている界面活性剤の種類や、アラミドパルプの比表面積に応じて適宜決定される。
【０１０５】
アラミドパルプ−フッ素樹脂分散液中のフッ素樹脂粒子がアニオン性の界面活性剤を用いて分散されている場合には、凝集剤として、強酸、強電解質、ポリアクリルアミド系凝集剤やポリアクリル酸塩のような高分子凝集剤が用いられる。
【０１０６】
アラミドパルプ−フッ素樹脂分散液中のフッ素樹脂粒子がカチオン性の界面活性剤を用いて分散されている場合には、凝集剤として、塩基、強電解質や、ポリアクリルアミド系凝集剤やポリメタアクリル酸エステルのような高分子凝集剤が用いられる。
【０１０７】
アラミドパルプ−フッ素樹脂分散液中のフッ素樹脂粒子がノニオン性の界面活性剤を用いて分散されている場合には、凝集剤として、強電解質やポリアクリルアミド系高分子凝集剤が用いられる。
【０１０８】
アラミドパルプ−フッ素樹脂分散液に凝集剤を添加する際には、水酸化カルシウムやアンモニア等のアルカリ成分を加えて、アラミドパルプ−フッ素樹脂分散液のｐＨを３．５〜６．０の範囲に調整することが好ましい。
【０１０９】
上記の凝集剤は、組み合わせて用いることもできる。
【０１１０】
アラミドパルプ−フッ素樹脂分散液中のフッ素樹脂粒子は、実質的に全量がアラミドパルプに沈着されることが好ましい。アラミドパルプに沈着されないフッ素樹脂粒子は、抄造時の廃水に流出される。フッ素樹脂は高価格であるため、廃水中にフッ素樹脂が流出されることは経済性の観点から好ましくない。また、フッ素樹脂が廃水中に流出されると、廃水処理が必要になり、製造コストを上昇させる。すなわち、「実質的に全量」とは、廃水処理が不要になる程度をいう。
【０１１１】
アラミドパルプ−フッ素樹脂分散液には、炭素系導電性物質が添加される。炭素系導電性物質の添加は、フッ素樹脂粒子をアラミドパルプに沈着させる前であっても後であっても良い。炭素系導電性物質をアラミドパルプ−フッ素樹脂分散液へ配合する方法は、炭素系導電性物質の分散液をアラミドパルプ−フッ素樹脂分散液に配合しても良いし、炭素系導電性物質をアラミドパルプ−フッ素樹脂分散液に配合した後に分散させても良い。これにより、アラミドパルプと、炭素系導電性物質と、アラミドパルプに沈着するフッ素樹脂とを含むスラリー（以下、単に「スラリー」ともいう）が得られる。
【０１１２】
アラミドパルプと炭素系導電性物質との配合比率は、目的とする最終製品に応じて適宜設定される。アラミドパルプと炭素系導電性物質との配合比率（アラミドパルプ／炭素系導電性物質）は、質量比で９０／１０〜１０／９０の範囲であることが好ましく、８５／１５〜１５／８５の範囲であることが特に好ましい。アラミドパルプ／炭素系導電性物質が１０／９０よりも低い場合、得られる導電シートのアラミドパルプによる補強効果は不十分になる。アラミドパルプ／炭素系導電性物質が９０／１０よりも高い場合、得られる導電シートの炭素系導電性物質による導電性が不十分になる。
【０１１３】
上記スラリーには、前述の消失物質を混合することもできる。
【０１１４】
アラミドパルプと消失物質との配合比率は、目的とする最終製品に応じて適宜設定される。アラミドパルプと消失物質との配合比率（アラミドパルプ／消失物質）は、質量比で９５／５〜４０／６０であることが好ましく、７０／３０〜５０／５０であることが特に好ましい。アラミドパルプ／消失物質比が９５／５よりも高い場合、得られるシートの通気度が不足し、燃料ガスや燃料液体の拡散性能や排水性が向上し難い。一方、アラミドパルプ／消失物質比が４０／６０よりも低い場合、アラミドパルプによるシートの補強効果が不十分である。
【０１１５】
消失物質のスラリーへの配合方法は、消失物質の分散液をスラリーに配合しても良いし、消失物質をスラリーに配合した後に分散させても良い。
【０１１６】
得られるシートの性能を向上させたり、その他の特性を付与させたりする目的で、スラリーにグラファイトやブロンズ粉のような充填材や添加剤等を配合することもできる。
【０１１７】
次に、このスラリーを抄造して導電シート前駆体を得る。抄造は、公知の方法により行われる。例えば、長網式や丸網式の抄造機を用いることができる。得られる導電シート前駆体は必要に応じて脱水、乾燥される。
【０１１８】
次に、導電シート前駆体を空気中で熱プレスする。熱プレスにより、導電シート前駆体には導電性が付与される。熱プレスの温度は、１２０〜２５０℃であり、１４０〜２３０℃が好ましく、１６０〜２００℃が特に好ましい。熱プレス時の接圧は、０．１〜５０ＭＰａであり、１〜３０ＭＰａが好ましく、５〜２０ＭＰａが特に好ましい。熱プレスの時間は、１〜３００分間であり、２．５〜６０分間が好ましく、５〜３０分間が特に好ましい。熱プレスは、連続式、バッチ式の何れで行っても良い。
【０１１９】
この熱プレスされた導電シート前駆体は、炭素系導電性物質により、シートの厚さ方向における導電性が付与されている。しかし、この熱プレスされた導電シート前駆体中のフッ素樹脂は、粒子の状態でアラミドパルプに沈着しているだけである。そのため、この熱プレスされた導電シート前駆体は撥水性が不十分である。
【０１２０】
次に、この熱プレスされた導電シート前駆体を不活性ガス中で焼成する。これにより、アラミドパルプに沈着されているフッ素樹脂粒子が溶融してアラミドパルプ表面に融着される。その結果、撥水性が付与された本導電シートが得られる。焼成温度は、フッ素樹脂の溶融温度以上であることを要する。具体的な焼成温度は、２００〜５００℃であり、２３０〜４３０℃が好ましい。焼成温度が２００℃未満である場合、アラミドパルプに沈着されているフッ素樹脂粒子が溶融せず、得られるシートの撥水性が不十分となる。焼成温度が５００℃を超える場合は、フッ素樹脂が分解してフッ酸が発生する。その結果、製造装置等に不具合を生じさせる。
【０１２１】
焼成時間は、１０〜１２０分間であり、３０〜９０分間が好ましい。
【０１２２】
導電シートは、面圧を付与しながら焼成しても良い。面圧は、１．０ｋＰａ以下であり、０．１〜０．５ｋＰａが好ましい。面圧は、例えばバッチプレス、間欠プレス、カレンダプレス、ベルトプレス、ローラー等を用いて付与される。
【０１２３】
（本導電シートの用途）
本導電シートは、固体高分子型燃料電池用ガス拡散電極やバイオ燃料電池用電極などの燃料電池用電極材に好ましく用いられる。その中でも固体高分子型燃料電池用ガス拡散電極に好ましく用いられる。
【０１２４】
〔第２実施形態〕
本発明の第２実施形態を以下に説明する。
【０１２５】
（導電シート）
図１は、本発明の第２実施形態における導電シートの例を示す側面図である。
【０１２６】
本実施形態の導電シート１００は、芳香族ポリアミドパルプとフッ素樹脂と炭素系導電性物質とを含んで構成される。芳香族ポリアミドパルプの繊維間には、炭素系導電性物質が分散されている。この炭素系導電性物質により、導電シート１００はその厚さ方向に導電性が付与されている。芳香族ポリアミドパルプの繊維表面には、フッ素樹脂が融着されている。このフッ素樹脂により、導電シート１００には撥水性が付与されている。
【０１２７】
導電シート１００の一方の面である第一の面１２と、第一の面１２の反対面である第二の面１４とは、その表面に存在するフッ素樹脂の量が異なる。そのため、導電シート１００の第一の面１２と第二の面１４とでは、撥水性能が異なる。
【０１２８】
本発明において、撥水性能は、後に記載する方法で測定される水の静止接触角（以下、単に「接触角」ともいう）の大きさにより評価される。接触角が大きいほど、撥水性が高い。
【０１２９】
接触角が１００度以上である導電シートの面は、撥水性が高く、保水性が低い。このような導電シートが燃料電池の電極材として用いられると、高分子電解質膜が乾燥するドライアウトが発生し易い。そのため、特に低温加湿条件における電池性能が低くなる。接触角が１００度未満である導電シートの面は、撥水性が低く、保水性が高い。このような導電シートが燃料電池電極材として用いられると、低温加湿条件でもフラッディングが発生し易い。その結果、電池性能が低くなる。
【０１３０】
導電シート１００の第一の面１２の接触角は、第二の面１４の接触角よりも大きい。すなわち、第一の面１２は第二の面１４と比べて撥水性が高く、保水性が低い。第二の面１４は、第一の面１２と比べて撥水性が低く、保水性が高い。第一の面１２の接触角と、第二の面１４の接触角との差は、２０〜１８０度であり、３５〜１８０度が好ましい。差が２０度未満の場合、発電効率の改善に寄与しない。そのような導電シートは、撥水性と保水性とを備える本発明の第２実施形態の導電シートではない。
【０１３１】
第一の面１２の接触角は、１００〜１５０度であることが好ましく、１２０〜１５０度であることが特に好ましい。接触角が１００度未満の場合は、低温加湿条件においてもフラッディングが発生する。そのため、このシートを電極材として用いて構成する電池の性能は低い。
【０１３２】
第二の面１４の接触角は、第一の面１２の接触角よりも小さい。第一の面１２の接触角と、第二の面１４の接触角との差は、前述の通りである。第二の面１４の接触角は、５０〜１３０度であることが好ましく、８０〜１３０度であることが特に好ましい。水の静止接触角が５０度以上である場合、約４５℃の低温加湿条件だけでなく、約７０℃の高温加湿条件においても、フラッディングが起こり難い。そのため、このシートを電極材として用いて構成する電池は、高温加湿条件における電池性能が高い。
【０１３３】
本発明の第２実施形態における導電シートの好ましい厚さ、目付及び密度は、前述の第１の実施形態において説明した値と同様である。
【０１３４】
本発明の第２実施形態における導電シートの第一の面１２と第二の面１４との間の面間電気抵抗値は、３０００ｍΩ／ｃｍ２以下が好ましく、１５００ｍΩ／ｃｍ２以下が特に好ましい。面間電気抵抗が３０００ｍΩ／ｃｍ２を超える場合、高い発電性能が得られ難い。
【０１３５】
本発明の第２実施形態における導電シート１００は、図２に示すように、２層以上の積層構造を有する。積層方向の両端には、導電シートの第一の面１２を形成する層２２と、導電シートの第二の面１４を形成する層２４とがそれぞれ積層されている。層２２と層２４との間には、中間層２６が形成されている。
【０１３６】
各層は、芳香族ポリアミド（成分Ａ）、フッ素樹脂（成分Ｂ）、炭素系導電性物質（成分Ｃ）の何れか１種以上を含んで構成される。導電シートの第一の面１２を形成する層２２は、少なくとも成分Ａと成分Ｂとを含んで構成される。導電シートの第二の面１４を形成する層２４は、少なくとも成分Ｃを含んで構成される。
【０１３７】
各層２２、２４の、成分Ａ、成分Ｂ及び成分Ｃの含有率は互いに異なる。導電シートの第一の面１２を形成する層２２の前記各成分の含有率は、成分Ａが１２．５〜５０質量％、成分Ｂが１２．５〜５０質量％、成分Ｃが０〜７５質量％である。導電シートの第二の面１４を形成する層２４の前記各成分の含有率は、成分Ａが０〜３３質量％、成分Ｂが０〜３３質量％、成分Ｃが３４〜１００質量％である。層２２の成分Ｂの含有率は、層２４の成分Ｂの含有率よりも高い。従って、層２２と層２４とは撥水性及び保水性がそれぞれ異なる。この層２２及び２４を用いて構成される導電シート１００は、高い撥水性を有する第一の面１２と、高い保水性を有する第二の面１４とを備えることができる。
【０１３８】
中間層２６を構成する成分Ａ、成分Ｂ及び成分Ｃの含有率は、層２２と層２４との間の任意の値を取り得る。
【０１３９】
第一の面１２を形成する層２２の成分Ｂ（フッ素樹脂）の含有率が１２．５質量％よりも低い場合や、第二の面１４を形成する層２４の成分Ｂの含有率が３３質量％よりも高い場合には、層２２と層２４との撥水性能に大きな違いが生じない。すなわち、層２２の成分Ｂの含有率が１２．５質量％よりも低い場合は、層２２は層２４と同様に撥水性が低い。その結果、燃料電池の電池反応で生成される水を十分に排水することができない。層２４の成分Ｂの含有率が３３質量％を超える場合は、層２４は層２２と同様に撥水性が高い。その結果、高分子膜電解質層のドライアウトを生じやすい。
【０１４０】
以下、本発明の第２実施形態において用いる各構成成分につき説明する。
【０１４１】
（炭素系導電性物質）
本発明の第２の実施形態の導電シートに使用される炭素系導電性物質は、前述の第１の実施形態において使用される炭素系導電性物質と同様である。
【０１４２】
（芳香族ポリアミドパルプ）
本発明の第２の実施形態の導電シートに使用される芳香族ポリアミドパルプは、前述の第１の実施形態において使用される芳香族ポリアミドパルプと同様である。
【０１４３】
（フッ素樹脂）
本発明の第２の実施形態の導電シートに使用されるフッ素樹脂は、前述の第１の実施形態において使用されるフッ素樹脂と同様である。
【０１４４】
（第２の実施形態の導電シートの製造方法）
本発明の導電シートの製造方法は、特に限定されるものではないが、例えば、以下の方法で製造することができる。この製造方法においては、図１に記載の導電シートを製造する場合を説明する。
【０１４５】
先ず、フッ素樹脂の含有量が異なる２種類のスラリー（スラリーＩ、スラリーＩＩ）を調製する。次に、このスラリーＩ及びスラリーＩＩを多層抄きして導電シート前駆体を得る。その後、この導電シート前駆体を所定の条件で熱プレスして焼成することにより、本発明の導電シートを製造することができる。多層抄きを行うことにより、層間につなぎ目が生じない。
【０１４６】
スラリーＩ、スラリーＩＩは以下の点を除き、前述の第１の実施形態のスラリーと同様に調製することができる。
【０１４７】
スラリーＩのＡ成分の配合率は１２．５〜５０質量％であり、Ｂ成分の配合率は１２．５〜５０質量％であり、Ｃ成分の配合率は０〜７５質量％であることが好ましい。Ｂ成分の配合率は２０〜５０質量％であることが特に好ましい。
【０１４８】
スラリーＩＩのＡ成分の配合率は０〜３３質量％であり、Ｂ成分の配合率は０〜３３質量％であり、Ｃ成分の配合率は３４〜１００質量％であることが好ましい。Ｂ成分の配合率は４〜１０質量％であることがより好ましい。
【０１４９】
スラリーＩとスラリーＩＩとは、同時に調製しても良く、何れかを先に調製しても良い。
【０１５０】
スラリーＩとスラリーＩＩの他に、図２の中間層２６を形成する場合には、フッ素樹脂量がスラリーＩとスラリーＩＩとの間に属する中間層形成用スラリーを調製する。
【０１５１】
スラリーＩとスラリーＩＩとを必須とし、必要に応じて中間層形成用スラリーを用いて、これらのスラリーを多層抄きして導電シート前駆体を得る。多層抄きは、公知の方法により行われる。例えば、長網式や丸網式の抄造機を用いることができる。中間層を有する導電シートを製造する場合は、スラリーＩとスラリーＩＩとの抄紙の間に、中間層形成用スラリーを抄紙する。得られる導電シート前駆体は必要により脱水、乾燥される。
【０１５２】
次に、導電シート前駆体を空気中で熱プレスする。熱プレスの温度は、１２０〜２５０℃であり、１４０〜２３０℃が好ましく、１６０〜２００℃が特に好ましい。熱プレスの接圧は、０．１〜１００ＭＰａであり、１〜３０ＭＰａが好ましく、５〜２０ＭＰａが特に好ましい。熱プレスの時間は、１〜３００分間であり、２．５〜６０分間が好ましく、５〜３０分間が特に好ましい。熱プレスは、連続式、バッチ式の何れで行っても良い。
【０１５３】
熱プレスによって、このシートはシートの厚さ方向における導電性が付与されている。しかし、この熱プレスした導電シート前駆体のフッ素樹脂は、粒子の状態でアラミドパルプに沈着されているだけである。そのため、この熱プレスした導電シート前駆体は撥水性が十分ではない。
【０１５４】
次に、この熱プレスした導電シート前駆体を不活性ガス中で焼成する。これにより、アラミドパルプに沈着しているフッ素樹脂粒子が溶融してアラミドパルプに融着する。その結果、撥水性が付与された本導電シートが得られる。焼成温度は、フッ素樹脂の溶融温度以上であることを要する。具体的な焼成温度、焼成時間、面圧は、前述の第１の実施形態で説明したのと同様である。
【０１５５】
（本発明の導電シートの用途）
本発明の第２実施形態の導電シートは、撥水性と保水性とを備える。そのため、本発明の第２実施形態の導電シートは、電池反応による生成水の排水機能と、電解質膜のドライアウトを抑制する機能とを備え、燃料電池用電極材として好適である。従って、本発明の第２実施形態の導電シートは、固体高分子型燃料電池用ガス拡散電極やバイオ燃料電池用電極や空気亜鉛電池用電極などに好ましく用いられる。これらのうち、固体高分子型燃料電池用ガス拡散電極に特に好ましく用いられる。燃料としては、メタノールやエタノール等の有機化合物や水素が例示される。
【０１５６】
〔第３実施形態〕
本発明の第３実施形態を以下に説明する。
【０１５７】
（導電シート）
本発明の第３実施形態における導電シートを図１を用いて説明する。
【０１５８】
本実施形態の導電シート１００は、芳香族ポリアミドパルプとフッ素樹脂と炭素系導電性物質とを含んで成る。炭素系導電性物質は、芳香族ポリアミドパルプの繊維間に分散され、導電シート１００の厚み方向に導電性を付与する。フッ素樹脂は、芳香族ポリアミドパルプの繊維に融着され、導電シート１００に撥水性を付与する。芳香族ポリアミドパルプとフッ素樹脂と炭素系導電性物質は、該導電シート１００の一方の面である第一の面１２と、第一の面１２の反対面である第二の面１４とで各成分の含有率が異なる。そのため、導電シートの第一の面１２と第二の面１４とでは、水の浸透性が異なる。
【０１５９】
本発明において、水の浸透性は、後に記載する方法で測定される水の注入圧力の大きさにより評価される。本発明において、水の注入圧力とは、水をシート内に含浸させるのに要する圧力をいう。水の注入圧力が大きいほど、水がシートに浸透しにくい、すなわち遮水性が高いと評価される。
【０１６０】
水の注入圧力が２０ｋＰａ未満の導電シートは、水の浸透性が高い（すなわち、遮水性が低い。）。このような導電シートが燃料電池電極材として用いられると、電解質膜が乾燥するドライアウトが発生するため、特に低温加湿条件では電池性能が低くなる。一方、水の注入圧力が５０ｋＰａを超える導電シートは、緻密性が高い構造のため、燃料ガスの透過性が低い。その結果、触媒層に供給される燃料ガス量が少なくなり、電池性能が低くなる。
【０１６１】
本発明の導電シート１００は、第二の面１４の水の注入圧力が、第一の面１２の水の注入圧力よりも大きい。すなわち、第一の面１２は第二の面１４に比べ水の浸透性が高く、浸透した水を系外へ排出する排水機能を有する。第一の面１２の水の注入圧力と、第二の面１４の水の注入圧力との差は２０〜５０ｋＰａである。差が２０ｋＰａ未満の場合、本発明の目的である発電効率の改善に寄与が見られない。そのような導電シートは、遮水性と排水性とのいずれをも備える本実施形態の導電シートにならない。
【０１６２】
第二の面１４は、遮水性が付与される面である。その水の注入圧力は、２０〜５０ｋＰａであることが好ましい。２０ｋＰａ未満の場合は、低温加湿条件でドライアウトが発生し、電池性能が低下する。
【０１６３】
第一の面１２は、排水性が付与される面である。その水の注入圧力は、１ｋＰａ以上であることが好ましい。水の注入圧力が１ｋＰａ未満である場合、フラッディングが発生し電圧が低くなる。また、第一の面１２の水の注入圧力は、第二の面１４より小さい。
【０１６４】
本発明の第３実施形態における導電シートの好ましい厚さ、目付及び密度は、前述の第１の実施形態において説明した値と同様である。
【０１６５】
本発明の第３実施形態における導電シートの第一の面１２と第二の面１４との間の面間電気抵抗値は、３０００ｍΩ／ｃｍ２以下が好ましく、１５００ｍΩ／ｃｍ２以下が特に好ましい。面間電気抵抗が３０００ｍΩ／ｃｍ２を超えるシートを電極材として用いて構成する燃料電池は、高い発電性能が得られ難い。
【０１６６】
本発明の第３実施形態における導電シート１００は、図２に示すように、２層以上の積層構造を有する。積層方向の両端には、導電シートの第一の面１２を形成する層２２と、導電シートの第二の面１４を形成する層２４とがそれぞれ積層されている。層２２と層２４との間に示される符号２６は、中間層である。中間層２６は、複数の層で構成されていても良く、省略されていても良い。
【０１６７】
導電シート１００は、芳香族ポリアミド（以下、「成分Ａ」ともいう）、フッ素樹脂（以下、「成分Ｂ」ともいう）、炭素系導電性物質（以下、「成分Ｃ」ともいう）を含んで成る。導電シートの第一の面１２を形成する層２２は、少なくとも成分Ｂと成分Ｃとを含有する。第二の面１４を形成する層２４は、少なくとも成分Ｂと成分Ｃを含有する。
【０１６８】
上記の所定の含有率の範囲内において、層２２に含まれる成分Ｂの含有率を、層２４に含まれる成分Ｂの含有率よりも少なくすることによって、導電シート１００に水の注入圧力が異なる第一の面１２と第二の面１４とが形成される。層２２の前記各成分の含有率は、成分Ａが０〜４５質量％、成分Ｂが１〜４５質量％、成分Ｃが１０〜９９質量％である。層２４の前記各成分の含有率は、成分Ａが０〜３０質量％、成分Ｂが１０〜５０質量％、成分Ｃが２０〜９０質量％である。上記の所定の含有率の範囲内において、層２２に含まれる成分Ｂの含有率を、層２４に含まれる成分Ｂの含有率よりも少なくすることによって、導電シート１００に水の注入圧力が異なる第一の面１２と第二の面１４とが形成される。すなわち遮水性と排水性を備える導電シート１００を得ることができる。
【０１６９】
また、上記の所定の含有率の範囲内において、層２２に含まれる成分Ｃの含有率若しくは種類と、層２４に含まれる成分Ｃの含有率若しくは種類とを異ならせることによっても、導電シート１００に水の注入圧力が異なる第一の面１２と第二の面１４とを形成することができる。
【０１７０】
中間層２６を形成する層の成分Ａ〜Ｃの含有率は、層２２と層２４との間の任意の値を取り得る。
【０１７１】
層２２の成分Ｂの含有率、成分Ｃの含有率及び成分Ｃの種類が、層２４の成分Ｂの含有率、成分Ｃの含有率及び成分Ｃの種類と等しい場合は、第一の面１２と第二の面１４とで水の注入圧力に差が生じない。
【０１７２】
層２２の成分Ａが４５質量％を超える場合、電気抵抗が高くなり電池性能が低下する傾向がある。また、層２２の成分Ｂが、１質量％未満である場合は、撥水性が低くなり、燃料電池の電池反応で生成される水を十分に遮水することができない。
【０１７３】
層２４の成分Ａが３０質量％を超える場合、十分な遮水性が得られにくい傾向がある。また、層２４の成分Ｂが、１０質量％未満である場合は、撥水性が低くなり、燃料電池の電池反応で生成される水を十分に遮水することができない。一方、５０質量％を超える場合、成分Ｂが膜状に存在するため、ガスの透過性が低くなり電池性能が低下する。
【０１７４】
層２４の成分Ｃが、２０質量％未満である場合、十分な導電性、又は遮水性が得られにくい傾向がある。層２４の成分Ｃが９０質量％を超える場合は、十分な強度、又は撥水性が得られにくい傾向がある。
【０１７５】
以下、本発明の第３実施形態において用いる各構成成分につき説明する。
【０１７６】
（炭素系導電性物質）
本発明の第３の実施形態の導電シートに使用される炭素系導電性物質は、前述の第１の実施形態において使用される炭素系導電性物質と同様である。
【０１７７】
（芳香族ポリアミドパルプ）
本発明の第３の実施形態の導電シートに使用される芳香族ポリアミドパルプは、前述の第１の実施形態において使用される芳香族ポリアミドパルプと同様である。
【０１７８】
（フッ素樹脂）
本発明の第３の実施形態の導電シートに使用されるフッ素樹脂は、前述の第１の実施形態において使用されるフッ素樹脂と同様である。
【０１７９】
（第３の実施形態の導電シートの製造方法）
本発明の第３の実施形態の導電シート（以下、「本導電シート」ともいう。）の製造方法は、特に限定されるものではないが、例えば、以下の方法で製造することができる。この製造方法においては、図１に記載の導電シートを製造する場合を説明する。
【０１８０】
先ず、フッ素樹脂の含有率、炭素系導電性物質の含有率又は炭素系導電性物質の種類の異なる２種類のスラリー（スラリーＩ、スラリーＩＩ）を調製する。次に、このスラリーＩ及びスラリーＩＩを多層抄きして導電シート前駆体を得る。その後、この導電シート前駆体を所定の条件で熱プレスして焼成することにより、本導電シートを製造することができる。多層抄きを行うことにより、層間につなぎ目が生じない。
【０１８１】
スラリーＩ、スラリーＩＩは以下の点を除き、前述の第１又は第２の実施形態のスラリーと同様に調製することができる。
【０１８２】
スラリーＩのＡ成分の配合率は０〜４５質量％であり、Ｂ成分の配合率は１〜４５質量％であり、Ｃ成分の配合率は１０〜９９質量％であることが好ましい。
【０１８３】
スラリーＩＩの配合成分としては、少なくともフッ素樹脂と炭素系導電性物質が含有される。スラリーＩＩにおける、芳香族ポリアミドパルプと、フッ素樹脂と、炭素系導電性物質との含有率は、芳香族ポリアミドパルプが０〜３０質量％であり、フッ素樹脂が１０〜５０質量％であり、炭素系導電性物質が２０〜９０質量％であることが好ましい。スラリーＩＩのフッ素樹脂の含有率は、スラリーＩにおけるフッ素樹脂の含有率と異なることが好ましい。フッ素樹脂の含有率が異なるスラリーを用いて抄造することにより、遮水性の高い面と排水性の高い面とを備える導電シートを製造することができる。
【０１８４】
また、スラリーＩに含有される炭素系導電物質の種類若しくは量が、スラリーＩＩに含有される炭素系導電物質の種類若しくは量と異なる場合にも、遮水性の高い面と排水性の高い面とを備える導電シートを製造することができる。
【０１８５】
スラリーＩとスラリーＩＩとは、同時に調製しても良く、何れかを先に調製しても良い。
【０１８６】
スラリーＩ及びスラリーＩＩの組成比（水を除く）は、導電シートの第一の面及び第二の面の組成比と実質的に同一である。
【０１８７】
スラリーＩとスラリーＩＩの他に、図２の中間層２６を形成する場合には、フッ素樹脂量がスラリーＩとスラリーＩＩとの間に属する中間層形成用スラリーを調製する。
【０１８８】
スラリーＩとスラリーＩＩとを必須とし、必要に応じて中間層形成用スラリーを用いて、これらのスラリーを多層抄きして導電シート前駆体を得る。多層抄きは、公知の方法により行われる。例えば、長網式や丸網式の抄造機を用いることができる。中間層を有する導電シートを製造する場合は、スラリーＩとスラリーＩＩとの抄紙の間に、中間層形成用スラリーを抄紙する。得られる導電シート前駆体は必要により脱水、乾燥される。
【０１８９】
次に、導電シート前駆体を空気中で熱プレスする。熱プレスの温度は、１２０〜２５０℃であり、１４０〜２３０℃が好ましく、１６０〜２００℃が特に好ましい。熱プレスの接圧は、０．１〜１００ＭＰａであり、１〜５０ＭＰａが好ましく、５〜２０ＭＰａが特に好ましい。熱プレスの時間は、１〜３００分間であり、２．５〜６０分間が好ましく、５〜３０分間が特に好ましい。熱プレスは、連続式、バッチ式の何れで行っても良い。
【０１９０】
熱プレスによって、このシートはシートの厚さ方向における導電性が付与されている。しかし、この熱プレスした導電シート前駆体のフッ素樹脂は、粒子の状態でアラミドパルプに沈着されているだけである。そのため、この熱プレスした導電シート前駆体は撥水性が十分ではない。
【０１９１】
次に、この熱プレスした導電シート前駆体を不活性ガス中で焼成する。これにより、アラミドパルプに沈着しているフッ素樹脂粒子が溶融してアラミドパルプに融着する。その結果、撥水性が付与された本導電シートが得られる。
【０１９２】
焼成温度は、フッ素樹脂の溶融温度以上であることを要する。具体的な焼成温度、焼成時間、面圧は、前述の第１の実施形態で説明したのと同様である。
【０１９３】
（本発明の導電シートの用途）
本発明の第３実施形態の導電シートは、燃料電池電極材に要求される、生成水の排水機能を向上させる撥水性と、電解質膜のドライアウトを防止する遮水性とを備える。従って、第３実施形態の導電シートは、固体高分子型燃料電池用ガス拡散電極やバイオ燃料電池用電極や空気亜鉛電池用電極などに用いられるのが好ましい。中でも固体高分子型燃料電池用ガス拡散電極に使用されることがより好ましい。燃料としては、メタノールやエタノール等の有機化合物や水素が例示される。
【実施例】
【０１９４】
以下、実施例により本発明をさらに具体的に説明するが、本発明はこれら実施例に限定されるものではない。【０１９５】
各物性の測定、評価は以下の方法によった。【０１９６】
［目付］
１０ｃｍ角のシートを１２０℃で１時間加熱し、加熱前後の質量値より算出した。【０１９７】
［厚さ］
シートの厚さは、直径５ｍｍの円形圧板を用いてシートの厚さ方向に１．２Ｎの荷重（６１．９ｋＰａ）を負荷した時のシートの厚さを表す。厚さは、１０ｃｍ角のシートの面を、９面の正方形に区分（即ち、約３．３３ｃｍ角で９面に区分）し、この区分された各面の中心部における厚さの測定値を平均した値を表す。【０１９８】
［面間電気抵抗］
５０ｍｍ角の導電シートを、５０ｍｍ角（厚さ１０ｍｍ）の金メッキした２枚の電極で挟んだ。この際、導電シートと電極とは、互いの対応する各辺が一致するように重ねた。２枚の電極で導電シートの厚さ方向に荷重１ＭＰａを負荷し、この状態で導電シートの電気抵抗値Ｒ（Ω）を測定した。電気抵抗値Ｒと測定面積に基づいて、面間電気抵抗値を算出した。【０１９９】
［平均細孔径］
平均細孔径は、ＪＩＳ  Ｋ  ３８３２「精密ろ過膜エレメント及びモジュールのバブルポイント試験方法」に準拠し測定した。測定には、パームポロメーター［ＰＭＩ（Ｐｏｒｏｕｓ  Ｍａｔｅｒｉａｌ，Ｉｎｃ．）社製：商品名ＣＦＰ−１１００ＡＥＸ］を用いた。バブルポイント法により、濡れ流量と乾き流量とを用いてシートの細孔分布を測定した。細孔分布から体積平均細孔径を算出した。【０２００】
［通気度］
通気度は、ＪＩＳ  Ｋ  ３８３２「精密ろ過膜エレメント及びモジュールのバブルポイント試験方法」に準拠して測定した。測定には、パームポロメーター［ＰＭＩ（Ｐｏｒｏｕｓ  Ｍａｔｅｒｉａｌ，Ｉｎｃ．）社製：商品名ＣＦＰ−１１００ＡＥＸ］を用いた。乾き流量測定時の１００ｍｍＨ２Ｏの圧力下での１ｃｍ２あたりの通気量を通気度とした。【０２０１】
［平均粒径］
ＪＩＳ  Ｚ  ８８２５−１「粒子径解析−レーザー回折法」に準拠して測定した。測定には、レーザー回折・散乱式粒度分析計［日機装社製、商品名：マイクロトラック］を用いた。【０２０２】
［撥水性］
撥水性は、水に対する静止接触角を測定することにより評価した。接触角の測定は、以下のように行った。先ず、温度２０℃において、蒸留水１０ｍＬをマイクロピペットに入れ、導電シート表面に水滴を付着させた。この導電シートに付着した水滴の接触角を測定した。接触角の測定には、光学顕微鏡［キーエンス社製、商品名：ＤＩＧＴＡＬ  ＭＩＣＲＯＳＣＯＰＥ  ＶＨＸ−５００］を用いた。導電シートに付着した任意の水滴２０個について接触角を測定し、これらの測定値の平均値を接触角とした。【０２０３】
［水の注入圧力］
導電シートを内径２．５４ｃｍのリング状の２つの治具を用いて挟み、測定用試料とした。この測定用試料の片面の上記リング内に水の膜を形成した。水の膜は、マイクロピペットを用いて５０μＬの蒸留水を上記リング内に滴下して形成した。この測定用試料の水の膜が形成されている面を空気（２０℃）で加圧した。加圧により、水の膜が測定用試料内に含浸して試料内に拡散する。その結果、水の膜に間隙が生じて空気が通過するようなる。この際、図４に示すように空気の流量が急激に変化する。この時点の圧力を水の注入圧力とした。測定には、パームポロメーター［ＰＭＩ社製、商品名：Ａｕｔｏｍａｔｅｄ  Ｃａｐｉｌｌａｒｙ  Ｆｌｏｗ  Ｐｏｒｏｍｅｔｅｒ］を用いた。【０２０４】
［限界電流密度］
５０ｍｍ角の導電シートの第二の面（撥水性がより小さい面、又は水の注入圧力がより大きい面）に、触媒（Ｐｔ−Ｒｔ）を０．２ｍｇ／ｃｍ２担持させた。高分子電解質膜（ナフィオン１１７（商品名））の両面に、上記触媒を担持させた導電シートの触媒坦持面（第二の面）をそれぞれ接合して電池を構成した。この電池のアノード側に水蒸気を飽和させた水素ガスを、カソード側に水蒸気を飽和させた空気をそれぞれ供給した。カソード極の燃料利用率を４０％、アノード極の燃料利用率を７０％とし、電池性能を測定した。電池温度は、高温加湿条件は７０℃、低温加湿条件は４５℃に設定した。電池電圧が０Ｖを示す電流密度を、限界電流密度とした。【０２０５】
様々な用途で用いられるためには、限界電流密度は１０００ｍＡ／ｃｍ２以上であることが好ましい。【０２０６】
以下、実施例により本発明の第１の実施形態について具体的に説明する。【０２０７】
［実施例１］
フィブリル化されたパラ系芳香族ポリアミドパルプとしてトワロン１０９４（製品名、テイジン・アラミド  Ｂ．Ｖ．製、ＢＥＴ比表面積：１３．５ｍ２／ｇ、濾水度：１００ｍｌ、長さ加重平均繊維長：０．９１ｍｍ）０．９７ｇ（乾燥質量）を、イオン交換水に分散後、攪拌して分散液を調製した（以下、「分散液Ａ−１」ともいう）。ＰＴＦＥのノニオン系分散液として、ＡＤ９１１Ｌ（製品名、旭硝子株式会社製、ＰＴＦＥの平均粒径：０．２５μｍ、ＰＴＦＥを６０質量％含有）３．２０ｇ（固形分：１．９２ｇ）を、イオン交換水に投入後、攪拌してＰＴＦＥの分散液を調製した（以下、「分散液Ｂ−１」ともいう）。この分散液Ａ−１、分散液Ｂ−１を混合し、アラミドパルプにフッ素樹脂を凝集させた。【０２０８】
次に、炭素繊維（東邦テナックス株式会社製、平均繊維直径７μｍ、比重１．７６）を長さ３ｍｍにカットし、その１．９２ｇを、イオン交換水に投入した。１分間攪拌して炭素繊維の分散液を調製した（以下、「分散液Ｃ−１」ともいう）。【０２０９】
また、カーボンブラック（ケッチェンブラックＥＣ６００ＪＤ：製品名、ライオン株式会社製、一次粒子径３４．０ｎｍ）１．８８ｇを、イオン交換水に投入後、攪拌してカーボンブラックの分散液を調製した（以下、「分散液Ｃ−２」ともいう）。【０２１０】
各分散液を混合してスラリーを得た。このスラリーを湿式抄紙して導電シート前駆体を得た。この導電シート前駆体を温度２００℃、圧力５００ｋｇｆ／ｃｍ２の条件下で１０分間熱プレスした。その後、窒素雰囲気下で４００℃で６０分間、焼成処理することにより撥水性の導電シートを得た。この導電シートは、目付１３６ｇ／ｍ２、厚さ２１０μｍ、嵩密度０．６６ｇ／ｃｍ３、面間電気抵抗５８００ｍΩ／ｃｍ２、平均細孔径２．６μｍ、通気度１０ｍｌ／ｍｉｎ．・ｃｍ２、接触角１４０度であった。【０２１１】
［実施例２］
実施例１と同様にして分散液Ａ−１、分散液Ｂ−１、分散液Ｃ−１及び分散液Ｃ−２を調製した。各分散液の固形分は、分散液Ａ−１が０．７８ｇ、分散液Ｂ−１が０．７８ｇ、分散液Ｃ−１が２．３５ｇ、分散液Ｃ−２が２．３５ｇである。次に、消失物質としてリンターパルプ（分解温度は約３５０℃）を２．３５ｇ（固形分）を、イオン交換水に投入後、３分間攪拌して分散液を調製した（以下、「分散液Ｄ−１」ともいう）。その後、分散液Ｂ−１と分散液Ｃ−２を混合して攪拌後、分散液Ａ−１を混合し、アラミドパルプにフッ素樹脂を凝集させた。次いで、分散液Ｃ−１、分散液Ｄ−１の順に混合し、攪拌してスラリーを得た。【０２１２】
このスラリーを、実施例１と同条件で、湿式抄紙、熱プレス、焼成処理を行い、撥水性の導電シートを得た。このシートは、目付７４ｇ／ｍ２、厚さ２７０μｍ、嵩密度０．２７ｇ／ｃｍ３、面間電気抵抗３８００ｍΩ／ｃｍ２、平均細孔径４．２μｍ、通気度６５０ｍｌ／ｍｉｎ．・ｃｍ２、接触角１３５度であった。【０２１３】
［実施例３］
実施例１と同様にして分散液Ａ−１と分散液Ｂ−１を調製した。各分散液の固形分は、分散液Ａ−１が１．５６ｇ、分散液Ｂ−１が１．５６ｇである。次に、人造黒鉛ＳＧＰ（ＳＥＣカーボン社製、平均粒径２．５μｍ）４．７０ｇを、イオン交換水に投入後、１分間攪拌して分散液を調製した（以下、「分散液Ｃ−３」ともいう）。その後、分散液Ｂ−１に、分散液Ｃ−３を混合し、次いで、分散液Ａ−１を混合攪拌し、アラミドパルプにフッ素樹脂を凝集させ、スラリーを得た。【０２１４】
このスラリーを実施例１と同条件で、湿式抄紙、熱圧縮処理、焼成処理を行い、撥水性導電シートを得た。このシートの特性は、目付６９ｇ／ｍ２、厚さ１８０μｍ、嵩密度０．３８ｇ／ｃｍ３、面間電気抵抗１０００ｍΩ／ｃｍ２、平均細孔径０．１μｍ、通気度１０ｍｌ／ｍｉｎ．・ｃｍ２、接触角１４０度であった。【０２１５】
［比較例１］
実施例１と同様にして分散液Ａ−１と分散液Ｂ−１とを調製した。各分散液の固形分は、分散液Ａ−１が３．１２ｇ、分散液Ｂ−１が３．１２ｇである。この分散液Ａ−１、分散液Ｂ−１を混合し、アラミドパルプにフッ素樹脂を凝集させ、スラリーを得た。【０２１６】
このスラリーを実施例１と同条件で、湿式抄紙、熱プレス、焼成処理を行い、シートを得た。このシートは、目付７１ｇ／ｍ２、厚さ２００μｍ、嵩密度０．３６ｇ／ｃｍ３、面間電気抵抗２００００ｍΩ／ｃｍ２以上（測定不能）、平均細孔径０．０８μｍ、通気度２ｍｌ／ｍｉｎ．・ｃｍ２、接触角１４５度であった。【０２１７】
［比較例２］
実施例１と同様にして分散液Ｂ−１と分散液Ｃ−１を調製した。各分散液の固形分は、分散液Ｂ−１が０．７８ｇ、分散液Ｃ−１が２．３５ｇである。次に、長さ３ｍｍにカットされたコットン繊維（分解温度は約３４５℃）  ２．３５ｇを、イオン交換水に分散させ、３分間攪拌して分散液を調製した（以下、「分散液Ｄ−２」ともいう）。その後、分散液Ｃ−１、分散液Ｄ−２、分散液Ｂ−１の順で混合してスラリーを得た。【０２１８】
このスラリーを実施例１と同条件で、湿式抄紙、熱プレス、焼成処理を行い、シートを得た。このシートは、目付５３ｇ／ｍ２、厚さ１６０μｍ、嵩密度０．３３ｇ／ｃｍ３、面間電気抵抗１３５ｍΩ／ｃｍ２以上、平均細孔径２３．４μｍ、通気度９７００ｍｌ／ｍｉｎ．・ｃｍ２、接触角１１０度であった。【０２１９】
［比較例３］
アクリルパルプ（東洋紡社製  ビィパル）３．３ｇ（乾燥質量）をイオン交換水に混合して分散液Ａ−２を調製した。その他は、実施例１と同様にして分散液Ｂ−１、分散液Ｃ−１及び分散液Ｃ−２を調製した。各分散液の固形分は、分散液Ｂ−１が２．６ｇ、分散液Ｃ−１が１．０ｇ、分散液Ｃ−２が１．７ｇである。その後、分散液Ｂ−１、分散液Ｃ−２を混合した後、分散液Ａ−２を混合し、アクリルパルプにフッ素樹脂を凝集させた。次いで、分散液Ｃ−１の順で混合してスラリーを得た。【０２２０】
このスラリーを実施例１と同条件で、湿式抄紙、熱プレス、焼成処理を行い、シートを得た。このシートは、目付６０ｇ／ｍ２、厚さ１７０μｍ、嵩密度０．３５ｇ／ｃｍ３、面間電気抵抗３５００ｍΩ／ｃｍ２以上、平均細孔径０．２μｍ、通気度２００ｍｌ／ｍｉｎ．・ｃｍ２、接触角１０５度であった。このシートは、焼成処理後、シートに波打ちが発生した。【０２２１】
［比較例４］
実施例１と同様にして分散液Ａ−１、分散液Ｃ−１及び分散液Ｃ−２を調製した。各分散液の固形分は、分散液Ａ−１が１．５ｇ、分散液Ｃ−１が１．２５ｇ、分散液Ｃ−２が１．４７ｇである。【０２２２】
その後、分散液Ａ−１、分散液Ｃ−１、分散液Ｃ−２の順で混合してスラリーを得た。【０２２３】
このスラリーを実施例１と同条件で、湿式抄紙、熱プレス、焼成処理を行い、シートを得た。このシートは、目付６５ｇ／ｍ２、厚さ１８０μｍ、嵩密度０．３６／ｃｍ３、面間電気抵抗４０００ｍΩ／ｃｍ２以上、平均細孔径３μｍ、通気度５００ｍｌ／ｍｉｎ．・ｃｍ２、接触角１００度であった。【０２２４】
表１に実施例、表２に比較例の導電シートの特性を示す。【０２２５】
表１に示すように、実施例１〜３で製造された本発明の導電シートは燃料電池用電極材として使用可能である。さらに、実施例２で製造された本発明の導電シートは、実施例１及び実施例３に比べ通気性、平均細孔径が大きく、燃料電池用電極材として特に好ましい。【０２２６】
表２に示すように、比較例１で製造されたシートは、面間電気抵抗が高いため、燃料電池用電極材として使用できない。また、比較例２で製造されたシートは、撥水性が低い。さらに、平均細孔径が大き過ぎるために、燃料電池用電極材として使用し難い。【０２２７】
比較例３で製造されたシートは、フッ素が融着されていないため撥水性が低く、燃料電池用電極材として使用できない。また、アクリルパルプが焼成処理中に溶融して収縮したためにシートに波打ちが発生した。そのため、このシートは燃料電池用電極材として使用できない。【０２２８】
比較例４で製造されたシートは、フッ素が配合されていないため、撥水性が低く、燃料電池用電極材として使用できない。【０２２９】
【表１】
0005537664.tif 000002
【０２３０】
【表２】
0005537664.tif 000003
【０２３１】
以下、実施例により本発明の第２の実施形態について具体的に説明する。【０２３２】
［実施例４］
（１）スラリーＩ用分散液の調製
フィブリル化されたパラ系芳香族ポリアミドパルプとして、トワロン１０９４（製品名、テイジン・アラミド  Ｂ．Ｖ．製、ＢＥＴ比表面積：１３．５ｍ２／ｇ、濾水度：１００ｍｌ、長さ加重平均繊維長：０．９１ｍｍ）０．４４ｇ（乾燥質量）を、イオン交換水に投入後、攪拌してアラミドパルプの分散液を調製した（以下、「分散液Ａ−３」ともいう）。【０２３３】
ＰＴＦＥのノニオン系分散液としてＡＤ９１１Ｌ（製品名、旭硝子株式会社製、ＰＴＦＥの平均粒径：０．２５μｍ、ＰＴＦＥを６０質量％含有）０．５２ｇ（固形分：０．３１ｇ）を、イオン交換水に投入後、攪拌してＰＴＦＥの分散液を調製した（以下、分散液Ｂ−２ともいう）。【０２３４】
カーボンブラックとして、ケッチェンブラックＥＣ３００ＪＤ（製品名、ライオン株式会社製、一次粒子径３４．０ｎｍ）０．４４ｇ（固形分）を、イオン交換水に投入後、攪拌して分散液を調製した（以下、「分散液Ｃ−４」ともいう）。【０２３５】
炭素繊維（東邦テナックス株式会社製、平均繊維直径７μｍ、比重１．７６）を３ｍｍにカット後、１．６９ｇ（固形分）を、イオン交換水に投入後、１分間攪拌して炭素繊維の分散液を調製した（以下、「分散液Ｃ−５」ともいう）。【０２３６】
（２）スラリーＩの調製
分散液Ｂ−２、分散液Ｃ−４を混合し、１５分間攪拌した。混合された分散液に、分散液Ａ−３を加えて、２０分間攪拌し、アラミドパルプにフッ素樹脂を凝集させた。さらに、分散液Ｃ−５を加えて３分間攪拌し、スラリーＩを調製した。スラリーＩは、本発明の導電シートの第一の面を形成するシートの製造に用いられる。【０２３７】
（３）スラリーＩＩ用分散液の調製
（１）と同様の方法で、トワロン１０９４（乾燥質量：０．４４ｇ）を分散させた分散液Ａ−４と、ＡＤ９１１Ｌを０．２１ｇ（固形分：０．１３ｇ）分散させた分散液Ｂ−３と、ケッチェンブラックＥＣ３００ＪＤを０．４４ｇ（固形分）分散させた分散液Ｃ−６と、３ｍｍにカットした炭素繊維を１．６９ｇ（固形分）分散させた分散液Ｃ−７とを調製した。【０２３８】
（４）スラリーＩＩの調製
（３）で調製した分散液を、（２）と同様の方法で混合し、スラリーＩＩを調製した。スラリーＩＩは、本発明の導電シートの第二の面を形成するシートの製造に用いられる。【０２３９】
（５）導電シートの製造
スラリーＩとスラリーＩＩとを、一般的な二層抄きの手法によって湿式抄紙し、導電シート前駆体を得た。この導電シート前駆体を、温度２００℃、圧力２０ＭＰａの条件で、１０分間熱プレスした。その後、該導電シート前駆体を窒素ガス雰囲気下４００℃で６０分間、焼成処理して導電シートを得た。【０２４０】
［実施例５］
実施例４と同様に各種分散液を調製した。各分散液の固形分は、分散液Ａ−３が０．５０ｇ、分散液Ｂ−２が０．３８ｇ、分散液Ｃ−４が０．５０ｇ、分散液Ｃ−５が１．５０ｇ、分散液Ａ−４が０．５０ｇ、分散液Ｃ−６が０．５０ｇ、分散液Ｃ−７が１．５０ｇである。分散液Ｂ−３は調製しなかった。【０２４１】
上記の各分散液を用いて実施例４と同様に、湿式抄紙、熱プレス処理及び焼成処理を行い、導電シートを得た。【０２４２】
［実施例６］
実施例４と同様に各種分散液を調製した。各分散液の固形分は、分散液Ａ−３が０．３８ｇ、分散液Ｂ−２が０．１５ｇ、分散液Ｃ−４が１．８８ｇ、分散液Ａ−４が０．５０ｇ、分散液Ｂ−３が０．０３ｇ、分散液Ｃ−６が０．５０ｇ、分散液Ｃ−７が１．５０ｇである。分散液Ｃ−５は調製しなかった。【０２４３】
上記の各分散液を用いて実施例４と同様に、湿式抄紙、熱プレス処理及び焼成処理を行い、導電シートを得た。【０２４４】
［実施例７］
実施例４と同様に各種分散液を調製した。各分散液の固形分は、分散液Ａ−３が０．５０ｇ、分散液Ｂ−２が０．５０ｇ、分散液Ｃ−４が２．００ｇ、分散液Ａ−４が０．５０ｇ、分散液Ｂ−３が０．２５ｇ、分散液Ｃ−７が２．００ｇである。分散液Ｃ−５、分散液Ｃ−６は調製しなかった。【０２４５】
上記の各分散液を用いて実施例４と同様に、湿式抄紙、熱プレス処理及び焼成処理を行い、導電シートを得た。【０２４６】
［実施例８］
実施例４と同様に各種分散液を調製した。各分散液の固形分は、分散液Ａ−３が０．５０ｇ、分散液Ｂ−２が０．６３ｇ、分散液Ｃ−５が２．００ｇ、分散液Ａ−４が０．５０ｇ、分散液Ｂ−３が０．２５ｇ、分散液Ｃ−６が０．５０ｇ、分散液Ｃ−７が１．５０ｇである。分散液Ｃ−４は調製しなかった。【０２４７】
上記の各分散液を用いて実施例４と同様に、湿式抄紙、熱プレス処理及び焼成処理を行い、導電シートを得た。【０２４８】
［実施例９］
実施例４と同様に各種分散液を調製した。各分散液の固形分は、分散液Ａ−３が０．５０ｇ、分散液Ｂ−２が０．６９ｇ、分散液Ｃ−５が２．００ｇ、分散液Ａ−４が０．５０ｇ、分散液Ｃ−６が０．５０ｇ、分散液Ｃ−７が１．５０ｇである。分散液Ｂ−３、分散液Ｃ−４は調製しなかった。【０２４９】
上記の各分散液を用いて実施例４と同様に、湿式抄紙、熱プレス処理及び焼成処理を行い、導電シートを得た。【０２５０】
［実施例１０］
実施例４と同様に各種分散液を調製した。各分散液の固形分は、分散液Ａ−３が０．５０ｇ、分散液Ｂ−２が０．７５ｇ、分散液Ｃ−５が２．００ｇ、分散液Ｃ−６が０．５０ｇ、分散液Ｃ−７が１．５０ｇである。分散液Ａ−４、分散液Ｂ−３、分散液Ｃ−４は調製しなかった。【０２５１】
上記の各分散液を用いて実施例４と同様に、湿式抄紙、熱プレス処理及び焼成処理を行い、導電シートを得た。【０２５２】
［実施例１１］
実施例４と同様に各種分散液を調製した。各分散液の固形分は、分散液Ａ−３が０．５０ｇ、分散液Ｂ−２が０．２５ｇ、分散液Ｃ−５が２．００ｇ、分散液Ｂ−３が０．５６ｇ、分散液Ｃ−６が２．００ｇである。分散液Ａ−４と、分散液Ｃ−７、分散液Ｃ−４は調製しなかった。【０２５３】
上記の各分散液を用いて実施例４と同様に、湿式抄紙、熱プレス処理及び焼成処理を行い、導電シートを得た。【０２５４】
［実施例１２］
実施例４と同様に各種分散液を調製した。各分散液の固形分は、分散液Ａ−３が０．５０ｇ、分散液Ｂ−２が０．２２ｇ、分散液Ｃ−４が０．５０ｇ、分散液Ｃ−５が１．５０ｇ、分散液Ａ−４が０．５０ｇ、分散液Ｃ−６が０．５０ｇ、分散液Ｃ−７が１．５ｇである。分散液Ｂ−３は調製しなかった。【０２５５】
上記の各分散液を用いて実施例４と同様に、湿式抄紙、熱プレス処理及び焼成処理を行い、導電シートを得た。【０２５６】
［参考例１］
実施例４と同様に各種分散液を調製した。各分散液の固形分は、分散液Ａ−３が０．７５ｇ、分散液Ｂ−２が０．９４ｇ、分散液Ｃ−４が０．８８ｇ、分散液Ｃ−５が２．５６ｇである。スラリーＩＩは調製しなかった。【０２５７】
上記の各分散液を用いて実施例４と同様に、湿式抄紙、熱プレス処理及び焼成処理を行い、導電シートを得た。【０２５８】
［参考例２］
実施例４と同様に各種分散液を調製した。各分散液の固形分は、分散液Ａ−３が０．６３ｇ、分散液Ｂ−２が０．１３ｇ、分散液Ｃ−４が０．９４ｇ、分散液Ｃ−５が２．８１ｇである。スラリーＩＩは調製しなかった。【０２５９】
上記の各分散液を用いて実施例４と同様に、湿式抄紙、熱プレス処理及び焼成処理を行い、導電シートを得た。【０２６０】
［比較例５］
実施例４と同様に各種分散液を調製した。各分散液の固形分は、分散液Ｂ−２が０．９４ｇ、分散液Ｃ−４が２．００ｇ、分散液Ｂ−３が０．２５ｇ、分散液Ｃ−７が２．００ｇである。分散液Ａ−３、分散液Ｃ−５、分散液Ａ−４、分散液Ｃ−６は調製しなかった。【０２６１】
上記の各分散液を用いて実施例４と同様に、湿式抄紙したが、シート強力が足りず導電シート前駆体を作製できなかった。【０２６２】
［比較例６］
実施例４と同様に各種分散液を調製した。各分散液の固形分は、分散液Ｂ−２が０．７５ｇ、分散液Ｃ−４が０．５０ｇ、分散液Ｃ−５が１．５０ｇ、分散液Ｂ−３が０．３１ｇ、分散液Ｃ−７が２．００ｇである。分散液Ａ−３、分散液Ａ−４、分散液Ｃ−６は調製しなかった。【０２６３】
上記の各分散液を用いて実施例４と同様に、湿式抄紙したが、シート強力が足りず導電シート前駆体を作製できなかった。【０２６４】
［比較例７］
実施例４と同様に各種分散液を調製した。各分散液の固形分は、分散液Ｂ−２が０．６３ｇ、分散液Ｃ−４が０．５０ｇ、分散液Ｃ−５が１．５０ｇ、分散液Ｃ−６が０．５０ｇ、分散液Ｃ−７が１．５ｇである。分散液Ａ−３、分散液Ａ−４、分散液Ｂ−３は調製しなかった。【０２６５】
上記の各分散液を用いて実施例４と同様に、湿式抄紙したが、シート強力が足りず導電シート前駆体を作製できなかった。【０２６６】
［比較例８］
実施例４と同様に各種分散液を調製した。各分散液の固形分は、分散液Ｂ−２が０．５０ｇ、分散液Ｃ−４が０．５０ｇ、分散液Ｃ−５が１．５０ｇ、分散液Ｂ−３が０．２５ｇ、分散液Ｃ−６が０．５０ｇ、分散液Ｃ−７が１．５ｇである。分散液Ａ−３、分散液Ａ−４は調製しなかった。【０２６７】
上記の各分散液を用いて実施例４と同様に、湿式抄紙したが、シート強力が足りず導電シート前駆体を作製できなかった。【０２６８】
［参考例３］
実施例４と同様に各種分散液を調製した。各分散液の固形分は、分散液Ａ−３が０．５０ｇ、分散液Ｂ−２が０．５０ｇ、分散液Ｃ−４が０．５０ｇ、分散液Ｃ−５が１．５０ｇ、分散液Ａ−４が０．５ｇ、分散液Ｂ−３が０．３１ｇ、分散液Ｃ−６が０．５０ｇ、分散液Ｃ−７が１．５ｇである。【０２６９】
上記の各分散液を用いて実施例４と同様に、湿式抄紙、熱プレス処理及び焼成処理を行い、導電シートを得た。【０２７０】
表３〜６に、実施例、参考例及び比較例の導電シートの特性を示す。【０２７１】
実施例４〜１２で得られた導電シートは、低温加湿条件における限界電流密度が、何れも１０００ｍＡ／ｃｍ２以上である。従って、これらの導電シートは燃料電池用電極材として適している。実施例４、６〜８の導電シートは、高温加湿条件における限界電流密度も１０００ｍＡ／ｃｍ２以上であるので、高温加湿条件で用いる燃料電池用電極材にも適している。【０２７２】
実施例４〜１０、実施例１２で得られた導電シートは、面間電気抵抗値が３０００ｍΩ／ｃｍ２以下である。従って、燃料電池の発電性能の向上に特に寄与する。【０２７３】
撥水性と保水性とのバランスでは、実施例４、７、あるいは実施例８で得られた導電シートが好適である。実施例４、７の導電シートは、第一の面における接触角と第二の面における接触角との差が３５度である。実施例８の導電シートは、接触角の差が３０度である。これらの導電シートは、電池反応で生成される水を十分に排水可能であるとともに、高分子電解質膜のドライアウトを防止することができた。【０２７４】
参考例１で得られた導電シートは、第一の面及び第二の面の接触角がともに１３５度である。何れの面も撥水性が高いため、保水性が必要な低温加湿条件では、限界電流密度が１０００ｍＡ／ｃｍ２以下となった。【０２７５】
参考例２で得られた導電シートは、第一の面及び第二の面の接触角がともに９５度である。何れの面も撥水性が低いため、高温加湿条件下だけでなく低温加湿条件下でもフラッディングが発生し易い。限界電流密度は、高温加湿条件及び低温加湿条件において１０００ｍＡ／ｃｍ２以下となった。【０２７６】
比較例５〜８で得られた導電シートは、パラ系芳香族ポリアミドパルプが混合されていないため、導電シート前駆体の強力が足りず、抄紙できなかった。【０２７７】
参考例３で得られた導電シートは、第一の面及び第二の面の接触角がともに１００度を超えており、両面とも撥水性が高い。そのため、低温加湿条件において、限界電流密度が１０００ｍＡ／ｃｍ２以下である。【０２７８】
【表３】
0005537664.tif 000004
【０２７９】
【表４】
0005537664.tif 000005
【０２８０】
【表５】
0005537664.tif 000006
【０２８１】
【表６】
0005537664.tif 000007
【０２８２】
以下、実施例により本発明の第３の実施形態について具体的に説明する。【０２８３】
［実施例１３］
（１）スラリーＩ用分散液の調製
フィブリル化されたパラ系芳香族ポリアミドパルプとして、トワロン１０９４（製品名、テイジン・アラミド  Ｂ．Ｖ．製、ＢＥＴ比表面積：１３．５ｍ２／ｇ、濾水度：１００ｍｌ、長さ加重平均繊維長：０．９１ｍｍ）をイオン交換水に混合して分散液を調製した（以下、この分散液を「分散液Ａ−５」ともいう）。【０２８４】
ＰＴＦＥのノニオン系分散液としてＡＤ９１１Ｌ（製品名、旭硝子株式会社製、ＰＴＦＥの平均粒径：０．２５μｍ、固形分：６０質量％）をイオン交換水に混合して分散液を調製した（以下、この分散液を「分散液Ｂ−４」ともいう）。【０２８５】
炭素系導電性物質であるカーボンブラックとして、ケッチェンブラックＥＣ３００ＪＤ（製品名、ライオン株式会社製、一次粒子径３４．０ｎｍ）をイオン交換水に分散後、攪拌して分散液を調製した（以下、この分散液を「分散液Ｃ−８」ともいう）。【０２８６】
炭素繊維（東邦テナックス株式会社製、平均繊維直径７μｍ、比重１．７６）を３ｍｍにカット後、イオン交換水に分散させ、１分間攪拌して分散液を調製した（以下、この分散液を「分散液Ｃ−９」ともいう）。【０２８７】
カーボンミルドファイバー（東邦テナックス株式会社製、平均繊維直径７μｍ、比重１．７６、平均繊維長１６０μｍ）をイオン交換水に混合して分散液を調製した（以下、この分散液を「分散液Ｃ−１０」ともいう）。【０２８８】
（２）スラリーＩの調製
分散液Ｂ−４、分散液Ｃ−８を混合し、１５分間攪拌した。混合された分散液に、分散液Ａ−５を加えて、２０分間攪拌することにより、アラミドパルプにフッ素樹脂を沈着させた。更に、分散液Ｃ−９を加えて３分間攪拌し、スラリーＩを得た。スラリーＩにおける、それぞれの成分量は、分散液Ａ−５成分が０．７５ｇ、分散液Ｂ−４成分が０．５０ｇ、分散液Ｃ−８成分が１．９０ｇ、分散液Ｃ−９成分が１．３８ｇである。スラリーＩは、本発明の導電シートの第一の面を有する層を形成する。【０２８９】
（３）スラリーＩＩの調製
各分散液を、スラリーＩと同様の方法で混合し、スラリーＩＩを調製した。スラリーＩＩ用分散液における、それぞれの成分量は、分散液Ｂ−４成分が０．５０ｇ、分散液Ｃ−８成分が１．３１ｇである。スラリーＩＩは、本発明の導電シートの第二の面を有する層を形成する。【０２９０】
（５）導電シートの作製
スラリーＩとスラリーＩＩとを、二層抄きにより湿式抄紙し、導電シート前駆体を得た。この導電シート前駆体を、温度２００℃、圧力２０ＭＰａの条件下で、１０分間熱プレスした。その後、該導電シート前駆体を窒素ガス雰囲気下４００℃で６０分間、焼成処理することにより導電シートを得た。得られた導電シートの各種物性、第一の面及び第二の面を構成する層における各成分の仕込み量及び含有率は表７に記載した。【０２９１】
［実施例１４］
実施例１３と同様の方法により、スラリーＩ及びスラリーＩＩを調製した。スラリーＩ用各分散液における、それぞれの成分量は、分散液Ａ−５成分が０．３８ｇ、分散液Ｂ−４成分が０．２５ｇ、分散液Ｃ−８成分が０．９４ｇ、分散液Ｃ−９成分が０．６９ｇである。スラリーＩＩ用分散液における、それぞれの成分量は、分散液Ａ−５成分が０．３８ｇ、分散液Ｂ−４成分が０．７５ｇ、分散液Ｃ−８成分が０．５０ｇ、分散液Ｃ−１０成分が０．１９ｇである。実施例１と同様の方法により湿式抄紙、熱プレス及び焼成処理して導電シートを得た。得られた導電シートの各種物性、第一の面及び第二の面を構成する層における各成分の仕込み量及び含有率は表７に記載した。【０２９２】
［実施例１５］
実施例１３と同様の方法により、スラリーＩ及びスラリーＩＩを調製した。スラリーＩ用各分散液における、それぞれの成分量は、分散液Ａ−５成分が０．６３ｇ、分散液Ｂ−４成分が０．３８ｇ、分散液Ｃ−８成分が０．９４ｇ、分散液Ｃ−１０成分が０．３１ｇである。スラリーＩＩ用分散液における、それぞれの成分量は、分散液Ｂ−４成分が０．３８ｇ、分散液Ｃ−８成分が２．８１ｇ、分散液Ｃ−１０成分が０．３１ｇである。実施例１３と同様の方法により湿式抄紙、熱プレス及び焼成処理して導電シートを得た。得られた導電シートの各種物性、第一の面及び第二の面を構成する層における各成分の仕込み量及び含有率は表７に記載した。【０２９３】
［実施例１６］
実施例１３と同様の方法により、スラリーＩ及びスラリーＩＩを調製した。スラリーＩ用各分散液における、それぞれの成分量は、分散液Ａ−５成分が０．５０ｇ、分散液Ｂ−４成分が０．６３ｇ、分散液Ｃ−９成分が１．２５ｇである。スラリーＩＩ用分散液における、それぞれの成分量は、分散液Ａ−５成分が０．５０ｇ、分散液Ｂ−４成分が０．６３ｇ、分散液Ｃ−８成分が１．２５ｇである。実施例１３と同様の方法により湿式抄紙、熱プレス及び焼成処理して導電シートを得た。得られた導電シートの各種物性、第一の面及び第二の面を構成する層における各成分の仕込み量及び含有率は表７に記載した。【０２９４】
［参考例４］
実施例１３と同様の方法により、スラリーＩのみを調製した。スラリーＩ用各分散液における、それぞれの成分量は、分散液Ａ−５成分が０．７５ｇ、分散液Ｂ−４成分が０．５０ｇ、分散液Ｃ−８成分が１．８８ｇ、Ｃ−９成分が１．３８ｇである。このスラリーＩを抄紙し、実施例１３と同様の方法により熱プレス及び焼成処理して導電シートを得た。得られた導電シートの各種物性、第一の面及び第二の面を構成する層における各成分の仕込み量及び含有率は表８に記載した。【０２９５】
［参考例５］
実施例１３と同様の方法により、スラリーＩ及びスラリーＩＩを調製した。スラリーＩ用各分散液における、それぞれの成分量は、分散液Ａ−５成分が０．６３ｇ、分散液Ｂ−４成分が１．２５ｇ、分散液Ｃ−８成分が１．４４ｇ、分散液Ｃ−１０成分が０．１９ｇである。スラリーＩＩ用分散液における、それぞれの成分量は、分散液Ａ−５成分が０．６３ｇ、分散液Ｂ−４成分が０．９４ｇ、分散液Ｃ−８成分が０．９４ｇ、分散液Ｃ−１０成分が０．１９ｇである。実施例１３と同様の方法により湿式抄紙、熱プレス及び焼成処理して導電シートを得た。得られた導電シートの各種物性、第一の面及び第二の面を構成する層における各成分の仕込み量及び含有率は表８に記載した。【０２９６】
［参考例６］
実施例１３と同様の方法により、スラリーＩ及びスラリーＩＩを調製した。スラリーＩ用各分散液における、それぞれの成分量は、分散液Ａ−５成分が０．３１ｇ、分散液Ｃ−９成分が１．８８ｇである。スラリーＩＩ用分散液における、それぞれの成分量は、分散液Ａ−５成分が０．３８ｇ、分散液Ｂ−４成分が０．３１ｇ、分散液Ｃ−８成分が０．６３ｇである。実施例１３と同様の方法により湿式抄紙、熱プレス及び焼成処理して導電シートを得た。得られた導電シートの各種物性、第一の面及び第二の面を構成する層における各成分の仕込み量及び含有率は表８に記載した。【０２９７】
実施例１３〜１６で得られた導電シートは、低温加湿条件及び高温加湿条件における限界電流密度が、いずれも１０００ｍＡ/ｃｍ２以上である。従って、これらの導電シートは燃料電池用電極材として好適である。【０２９８】
また、面間電気抵抗値が２０００ｍΩ／ｃｍ２以下である。従って、燃料電池の発電性能の向上に特に寄与する。【０２９９】
参考例４で得られた導電シートは、第一の面と第二の面の注入圧力が共に１７ｋＰaである。いずれの面も水の注入圧力が低いため、保水性が必要な低温加湿条件では、限界電流密度が１０００ｍＡ/ｃｍ２以下となった。【０３００】
参考例５で作製した導電シートは、第一の面と第二の面の注入圧力の差が１５ｋＰaである。いずれの面も水の注入圧力が高いため、ガスの透過性が悪い。その結果、限界電流密度は、高温加湿条件、低温加湿条件のいずれにおいても１０００ｍＡ/ｃｍ２以下となった。【０３０１】
参考例６で作製した導電シートは、第一の面と第二の面の注入圧力の差が１８ｋＰaである。いずれの面も水の注入圧力が低い。そのため、高温加湿条件では、フラッディングが発生し、低温加湿ではドライアウトが発生した。その結果、限界電流密度は、高温加湿条件、低温加湿条件のいずれにおいても１０００ｍＡ/ｃｍ２以下となった。【０３０２】
【表７】
0005537664.tif 000008
【０３０３】
【表８】
0005537664.tif 000009
【図１】
0005537664.tif 000010
【図２】
0005537664.tif 000011
【図３】
0005537664.tif 000012
【図４】
0005537664.tif 000013